(57)【要約】【課題】高速記録が可能なようにインク吸収性が良く、ドットが真円で、かつ画像濃度、光沢が高く、画像の均一性が極めて良好な染料、顔料とも優れるインクジェット記録体の製造方法を提供する。【解決手段】インクジェット記録体の製造方法において、透気性基材または透気性基材に設けた記録層の上に平均粒子径が０．０１〜１μｍの微細顔料と親水性バインダーとを含有する記録層を塗工して乾燥する工程で、該記録層が減率乾燥部になる前に塗料を増粘またはゲル化させ、かつ減率乾燥部以降で前記微細顔料を含有する最表層を該記録層の上に塗工して、該最表層が湿潤状態にある間に、加熱された鏡面ドラムに圧着して得られることを特徴とする。【選択図】  なし【特許請求の範囲】
【請求項１】
基材上に記録層、最表層を設けるインクジェット記録体の製造方法において、基材が透気性基材であり、記録層が、平均粒子径０．０１〜１μｍの微細顔料と親水性バインダーを含有する記録層用塗液を、基材の一方の面に塗布、乾燥され、且つ、該塗布と同時に、ないしは乾燥時の塗液が減率乾燥速度を示すようになる前に、該塗布された塗液を増粘またはゲル化させて形成し、最表層は、記録層が減率乾燥速度を示すようになった後の記録層上に、平均粒子径が０．０１〜１μｍの微細顔料を含有する最表層用塗液を塗工し、該最表層が湿潤状態にある間に、加熱された鏡面ドラムに圧着処理して形成することを特徴とするインクジェット記録体の製造方法。
【請求項２】
基材上に記録層、最表層を設けるインクジェット記録体の製造方法において、基材が透気性基材であり、記録層に使用する親水性バインダーと架橋反応が可能な架橋剤を有する塗液を基材の一方の面に塗布し、該塗液を乾燥後、あるいは乾燥することなく、塗布面に、平均粒子径が０．０１〜１μｍの微細顔料と親水性バインダーを含有する記録層用塗液を塗布、乾燥して記録層を形成し、記録層が減率乾燥速度を示すようになった後に、該記録層上に、平均粒子径が０．０１〜１μｍの微細顔料を含有する最表層用塗液を塗工し、該最表層が湿潤状態にある間に、加熱された鏡面ドラムに圧着処理して形成することを特徴とするインクジェット記録体の製造方法。
【請求項３】
基材の片面に０．０１〜１．５ｇ／ｍ２のホウ素化合物が含浸又は塗工され、かつ記録層中に該ホウ素化合物により架橋反応が可能なポリマーが含まれることを特徴とする請求項１又は２記載のインクジェット記録体の製造方法。
【請求項４】
ホウ素化合物により架橋反応が可能なポリマーが、ポリビニルアルコール、カチオン変性ポリビニルアルコール、シリル変性ポリビニルアルコール、ポリビニルアセタール、メチルセルロース、エチルセルロース、ヒドロキシエチルセルロース、カゼイン、大豆蛋白、合成蛋白質類、でんぷん、ポリプロピレンオキサイド、ポリエチレングリコール、ポリビニルエーテル、ポリビニルアクリルアミド、ポリビニルピロリドン、スチレン−ブタジエン共重合体、メチルメタアクリレート、スチレン−酢酸ビニル共重合体から選ばれる少なくとも１種である、請求項３記載のインクジェット記録体の製造方法。
【請求項５】
記録層用塗液に含有する親水性バインダーが、感温点よりも高い温度で疎水性を、感温点より低い温度で親水性を可逆的に示す感温性高分子化合物であり、記録層用塗液を塗布後、感温点以下の温度に冷却することにより増粘またはゲル化がされる請求項１記載のインクジェット記録体の製造方法。
【請求項６】
透気性基材の、透気度（ＪＩＳ−Ｐ−８１１７）が３０〜５００ｓｅｃであり、かつコッブ法による６０秒の吸水度（ＪＩＳ−Ｐ−８１４０）が１０〜１２０ｇ／ｍ２である請求項１〜５のいずれか一項に記載のインクジェット記録体の製造方法。
【請求項７】
記録層及び最表層の細孔直径分布曲線におけるピークが、０．００１〜０．２μｍにあることを特徴とする請求項１〜６のいずれか一項に記載のインクジェット記録体の製造方法。
【請求項８】
記録層用塗液に含有する微細顔料が、気相法シリカ、メソポーラスシリカ、活性ケイ酸を縮合させて製造された湿式法シリカのコロイド状物、アルミナ酸化物、およびアルミナ水和物から選ばれる少なくとも１種を含むことを特徴とする請求項１〜７のいずれか一項に記載のインクジェット記録体の製造方法。
【請求項９】
記録層用塗液に含有する微細顔料が、気相法シリカ、メソポーラスシリカ、活性ケイ酸を縮合させて製造された湿式法シリカのコロイド状物から選ばれる少なくとも１種のシリカ微細顔料を、カチオン性化合物で処理したシリカ−カチオン性化合物凝集体粒子であることを特徴とする請求項８記載のインクジェット記録体の製造方法。
【請求項１０】
最表層用塗液に含有する微細顔料が、気相法シリカ、メソポーラスシリカ、活性ケイ酸を縮合させて製造された湿式法シリカのコロイド状物、コロイダルシリカ、アルミナ酸化物、およびアルミナ水和物から選ばれる少なくとも１種を含むことを特徴とする請求項１〜９のいずれか一項に記載のインクジェット記録体の製造方法。
【請求項１１】
最表層用塗液に含有する微細顔料が、気相法シリカ、メソポーラスシリカ、活性ケイ酸を縮合させて製造された湿式法シリカのコロイド状物、コロイダルシリカから選ばれる少なくとも１種のシリカ微細顔料を、カチオン性化合物で処理したシリカ−カチオン性化合物凝集体粒子である請求項１０記載のインクジェット記録体の製造方法。
【請求項１２】
最表層用塗液に含有する微細顔料が、アルミナ酸化物である請求項１０記載のインクジェット記録体の製造方法。
【請求項１３】
最表層用塗液に含有する微細顔料の平均粒子径が、記録層用塗液に含有する微細顔料の平均粒子径よりも小さい請求項１〜１２のいずれか一項に記載のインクジェット記録体の製造方法。、
【請求項１４】
基材の記録層及び最表層を有さない面に、最表層が形成された後にポリオレフィン樹脂を含むラミネート層が設けられることを特徴とする請求項１〜１３のいずれか一項に記載のインクジェット記録体の製造方法。
【請求項１５】
最表層用塗液及び記録層用塗液が、オンラインで塗工されることを特徴とする請求項１〜１４記載のインクジェット記録体の製造方法。
【請求項１６】
記録層用塗液が前計量法の塗工方法によって塗工されることを特徴とする請求項１〜１５のいずれか一項に記載のインクジェット記録体の製造方法。
【請求項１７】
記録層の塗工量は、最表層の塗工量の３〜６０倍を有することを特徴とする請求項１〜１６のいずれか一項に記載のインクジェット記録体の製造方法。
【請求項１８】
最表層のヘイズ値（ＪＩＳ  Ｋ  ７１０５）が３０％以下で、かつ最表層と記録層のヘイズ値の和が５０％以下であることを特徴とする請求項１〜１７のいずれか一項に記載のインクジェット記録体の製造方法。
【請求項１９】
基材の、緊度（ＪＩＳ−Ｐ−８１１８）が０．８〜１．１ｇ／ｍ２で、かつ厚さが１６０〜２７０μｍであることを特徴とする請求項１〜１８のいずれか一項に記載のインクジェット記録体の製造方法。
【請求項２０】
基材上に記録層、最表層を設けるインクジェット記録体の製造方法において、連続する基材を供給する工程と、微細顔料と親水性バインダーを含有する記録層用塗液を塗布する工程と、記録層用塗液を増粘またはゲル化させる工程と、記録層用塗液を減率乾燥速度を示すまで乾燥する工程と、形成された記録層上に微細顔料を含有する最表層用塗液を塗布する工程と、最表層が湿潤状態にある間に加熱された鏡面ドラムに圧着する工程を有する塗工装置を用いて製造するインクジェット記録体の製造方法。
【請求項２１】
請求項１〜２０のいずれか一項に記載のインクジェット記録体の製造方法により製造されたインクジェット記録体。
【発明の詳細な説明】
【技術分野】
【０００１】
本発明は、高速記録が可能なようにインク吸収性が良く、ドットが真円で、かつ画像濃度、光沢が高く、画像の均一性が極めて良好な染料、顔料とも優れるインクジェット記録体の製造方法に関するものである。
【背景技術】
【０００２】
水性インクを微細なノズルからインクジェット記録体に向かって噴出し、インクジェット記録体表面上に画像を形成させるインクジェット記録方式は、記録時の騒音が少ないこと、フルカラー画像の形成が容易であること、高速記録が可能であること、および、他の印刷装置より記録コストが安価であることなどの理由により、端末プリンタ、ファクシミリ、プロッタ、あるいは帳票印刷等で広く利用されている。
【０００３】
近年、プリンタの急速な普及と、高精細・高速化により、インクジェット記録体には、従来以上のインク吸収速度の向上が求められ、さらにはデジタルカメラの登場により、銀塩方式の写真に匹敵する画像の均一性の実現が強く求められている。また、記録画像の品質を写真画像の品質により近づけるために、画像記録濃度や光沢性の更なる向上が望まれている。
【０００４】
一方で、銀塩写真に並ぶ画像保存性を実現するために、インク自体の改良も提案されており、従来の主流であった親水性の高い着色剤を使用した水性染料インク（以下、染料インクと呼称）とともに、耐水性や耐光性が優れる、疎水性の着色顔料を分散したインク（以下、顔料インクと呼称）も多用化されるようになっている。
顔料インク中の着色顔料は塗工表面に留まり易く、これまでに供されている染料インク対応の高光沢のインクジェット記録体では、顔料インクの定着性や擦過性が劣っているため、染料、顔料インクともに高画質で印画可能な記録メディアが強く要望されている。
【０００５】
これを実現するためにインク受容層には微細顔料を用い、塗工層の細孔直径分布曲線におけるピークがほぼ０．１μｍ以下、つまり塗膜のひび割れを制御してドットの真円性を再現しながら、更に高いインク吸収速度と光沢を得るための技術が必須である。
【０００６】
例えば、特開平１１−１１５３０８号公報（特許文献１参照）や特開２００１−２４６８３２号公報（特許文献２参照）では、インク記録層に平均一次粒子径２０ｎｍ以下の無機顔料微粒子とバインダーにポリビニルアルコールを含んで構成されているインクジェット記録シートが提案されている。これは、ほう砂又はほう酸とポリビニルアルコールの架橋反応を利用して、該記録層が減率乾燥部になる前に塗料をゲル化させて、塗膜のひび割れを抑制しながら高い塗工量を付与することができる。これによってドットの真円性が再現され、染料インクにおいては優れた画質を得ることができるが、記録シートの表面の層が微細顔料とポリビニルアルコールにより形成されるため表面光沢性が不十分であり、また顔料インクにおいてはインク吸収性がまだ十分なものではなかった。
特開２００１−２４６８３２号公報（特許文献２参照）では、支持体とインク記録層との間の支持体上に、硼酸またはホウ素化合物が支持体の一方の表面あたり０．１ｇ／ｍ２以上塗工されており、記録層中のポリビニルアルコールは下塗りの硼酸またはホウ素化合物により架橋されて、該記録層が減率乾燥部になる前に塗料がゲル化して、塗膜のひび割れを抑制している。しかし、この方法においても得られた記録体の表面光沢はまだ満足できるレベルのものではなかった。
【０００７】
また、特開２０００−３０１８２８号公報（特許文献３参照）では非吸水性の支持体に第一多孔質層を塗布乾燥後、もしくは乾燥終了より前に第二の多孔質層を塗布して、膜面に気泡の発生しないインクジェット記録シートが提案されている。この方法によって、気泡やひび割れのないインク記録層は得られるが、光沢やインク吸収速度はまだ不十分であった。
【０００８】
特開平５−１０４８４８号公報（特許文献４参照）や特公平７−３７１７５号公報（特許文献５参照）では、吸水性の原紙を支持体に用いたインクジェット記録用紙の製造方法が記載されている。特開平５−１０４８４８号公報は、片艶紙の艶面にホウ砂または硼酸処理層及びインク受容層が順次設けられるものであるが、インク受容層には平均粒子径が１μｍ以上の湿式シリカを使用しているため、光沢及び画像濃度の向上には至らなかった。
また特公平７−３７１７５号公報は、ホウ砂または硼酸を片面あたり０．１ｇ／ｍ２以上塗工してなる基紙及び該基紙の被塗工面の一方に５〜２０ｇ／ｍ２のインク受容層を設けるインクジェット記録体であるが、これも平均粒子径が１μｍ以上の湿式シリカをインク受容層に使用しているため、高い光沢や画像濃度は得られなかった。
【０００９】
特許第３３２２９８０号公報（特許文献６参照）では、布地に硼酸または硼酸塩を担持された後、ポリビニルアルコールを含むベーマイトゾルを塗布してインクジェットプリンター用の布地を製造する方法が提案されている。これは、木綿からなる布地をオルトホウ酸ナトリウム水溶液に含浸し、乾燥させた後にベーマイトゾルを塗工するものであり、インクジェットプリンターで高精細の画像が得られる布地の製造方法に関するものである。
【００１０】
また、光沢を付与する技術として特開平７−１０１１４２号公報（特許文献７参照）では、ミクロンオーダーの顔料を主成分とする記録層上にコロイド粒子と高分子ラテックスを含有する光沢発現層を設ける試みがあった。このような構成では、ある程度の光沢は得られるが、インク中の染料がミクロンオーダーの記録層に定着するため、画像濃度が低く、画像の均一性も劣る。また、光沢発現層の細孔分布曲線におけるピークが０．１μｍより大きく、つまり光沢発現層がひび割れているため、目視光沢が低く、顔料インクの定着性も劣る問題があった。
【００１１】
更に光沢を上げるために、特開平７−１１７３３５号公報（特許文献８参照）は、光沢発現層が湿潤状態のうちに加熱された鏡面ドラムに圧着し、その鏡面を写し取る方法が提案された。この方法によってある程度の光沢は得られるようになったが、光沢発現層にはひび割れがあるため画像の均一性が劣り、画像濃度や顔料インク適性の解決に至らなかった。
【００１２】
特開２００１−１０２２０号公報（特許文献９参照）は、基材上に２層以上の記録層を設け、かつ平均粒子径１μｍ以下の凝集体顔料を使用した最表層が、湿潤状態のうちに加熱された鏡面ドラムに圧着してキャスト加工し、光沢、画像濃度、インク吸収性などの問題を解決する試みがあった。しかし、最表層の細孔直径分布曲線におけるピークが０．１μｍ以下のみになっていない、つまり最表層のひび割れを制御していないため、印字後のドットが真円性に欠け、画像濃度が不足し、画像の均一性も低いものであった。また、昨今のプリンターの高精細・高速化に伴いインク吸収性も不足しており、顔料インクを用いた場合には、塗膜のひび割れ部分に着色顔料が多く吸収されるため、画像にムラが生じ不適であった。
【００１３】
【特許文献１】特開平１１−１１５３０８号公報（第３〜６頁）
【特許文献２】特開２００１−２４６８３２号公報（第３〜６頁）
【特許文献３】特開２０００−３０１８２８公報（第５〜６頁）
【特許文献４】特開平５−１０４８４８号公報（第２〜３頁）
【特許文献５】特公平７−３７１７５号公報（第２〜３頁）
【特許文献６】特許第３３２２９８０号公報（第２頁）
【特許文献７】特開平７−１０１１４２号公報（第４および９〜１０頁）
【特許文献８】特開平７−１１７３３５号公報（第４頁）
【特許文献９】特開２００１−１０２２０号公報（第３および９〜１０頁）
【発明の開示】
【発明が解決しようとする課題】
【００１４】
本発明は上記の問題を解決し、支持体に透気性基材である紙基材を用い、高い光沢感、画像濃度を有しながら、染料、顔料ともに十分なインク吸収性を有し、かつドットが真円で、画像の均一性が極めて良好なインクジェット記録体の製造方法を提供することが課題である。
【課題を解決するための手段】
【００１５】
本発明者らは、上記課題を解決するために鋭意研究を行った結果、透気性基材を用い、特定の記録層を形成し、その上に特定の最表層を形成する方法により、達成できることを見出し、本発明に至ったのである。
（１）基材上に記録層、最表層を設けるインクジェット記録体の製造方法において、基材が透気性基材であり、記録層が、平均粒子径０．０１〜１μｍの微細顔料と親水性バインダーを含有する記録層用塗液を、基材の一方の面に塗布、乾燥され、且つ、該塗布と同時に、ないしは乾燥時の塗液が減率乾燥速度を示すようになる前に、該塗布された塗液を増粘またはゲル化させて形成され、最表層は、記録層が減率乾燥速度を示すようになった後の記録層上に、平均粒子径が０．０１〜１μｍの微細顔料を含有する最表層用塗液を塗工し、該最表層が湿潤状態にある間に、加熱された鏡面ドラムに圧着処理して得られることを特徴とするインクジェット記録体の製造方法である（第一発明ともいう）。
【００１６】
（２）基材上に記録層、最表層を設けるインクジェット記録体の製造方法において、基材が透気性基材であり、記録層に使用する親水性バインダーと架橋反応が可能な架橋剤を有する塗液を基材の一方の面に塗布し、該塗液を乾燥後、あるいは乾燥することなく、塗布面に、平均粒子径が０．０１〜１μｍの微細顔料と親水性バインダーとを含有する記録層用塗液を塗布、乾燥し、記録層が減率乾燥速度を示すようになった後に記録層上に、平均粒子径が０．０１〜１μｍの微細顔料を含有する最表層用塗液を塗工し、該最表層が湿潤状態にある間に、加熱された鏡面ドラムに圧着処理して得られることを特徴とするインクジェット記録体の製造方法である（第二発明ともいう）。
（３）基材の片面に０．０１〜１．５ｇ／ｍ２のホウ素化合物が含浸又は塗工され、かつ記録層中に該ホウ素化合物により架橋反応が可能なポリマーが含まれる（１）又は（２）記載のインクジェット記録体の製造方法である。
（４）ホウ素化合物により架橋反応が可能なポリマーが、ポリビニルアルコール、カチオン変性ポリビニルアルコール、シリル変性ポリビニルアルコール、ポリビニルアセタール、メチルセルロース、エチルセルロース、ヒドロキシエチルセルロース、カゼイン、大豆蛋白、合成蛋白質類、でんぷん、ポリプロピレンオキサイド、ポリエチレングリコール、ポリビニルエーテル、ポリビニルアクリルアミド、ポリビニルピロリドン、スチレン−ブタジエン共重合体、メチルメタアクリレート、スチレン−酢酸ビニル共重合体から選ばれる少なくとも１種である、（３）記載のインクジェット記録体の製造方法である。
（５）記録層用塗液に含有する親水性バインダーが、感温点よりも高い温度で疎水性を、感温点より低い温度で親水性を可逆的に示す感温性高分子化合物であり、記録層用塗液を塗布後、感温点以下の温度に冷却することにより増粘またはゲル化がされる（１）記載のインクジェット記録体の製造方法である。
【００１７】
（６）透気性基材の、透気度（ＪＩＳ−Ｐ−８１１７）が３０〜５００ｓｅｃであり、かつコッブ法による６０秒の吸水度（ＪＩＳ−Ｐ−８１４０）が１０〜１２０ｇ／ｍ２である（１）〜（５）記載のインクジェット記録体の製造方法である。
（７）記録層及び最表層の細孔直径分布曲線におけるピークが、ほぼ０．００１〜０．２μｍにあることを特徴とする（１）〜（６）のいずれか一つに記載のインクジェット記録体の製造方法である。
【００１８】
（８）記録層用塗液に含有する微細顔料が、気相法シリカ、メソポーラスシリカ、活性ケイ酸を縮合させて製造された湿式法シリカのコロイド状物、アルミナ酸化物、およびアルミナ水和物から選ばれる少なくとも１種を含むことを特徴とする（１）〜（７）のいずれか一つに記載のインクジェット記録体の製造方法である。
（９）記録層用塗液に含有する微細顔料が、気相法シリカ、メソポーラスシリカ、活性ケイ酸を縮合させて製造された湿式法シリカのコロイド状物から選ばれる少なくとも１種のシリカ微細顔料を、カチオン性化合物で処理したシリカ−カチオン性化合物凝集体粒子であることを特徴とする（８）記載のインクジェット記録体の製造方法である。
【００１９】
（１０）最表層用塗液に含有する微細顔料が、気相法シリカ、メソポーラスシリカ、活性ケイ酸を縮合させて製造された湿式法シリカのコロイド状物、コロイダルシリカ、アルミナ酸化物、およびアルミナ水和物から選ばれる少なくとも１種を含むことを特徴とする（１）〜（９）のいずれか一つに記載のインクジェット記録体の製造方法である。
（１１）最表層用塗液に含有する微細顔料が、気相法シリカ、メソポーラスシリカ、活性ケイ酸を縮合させて製造された湿式法シリカのコロイド状物、コロイダルシリカから選ばれる少なくとも１種のシリカ微細顔料を、カチオン性化合物で処理したシリカ−カチオン性化合物凝集体粒子である（１０）記載のインクジェット記録体の製造方法である。
（１２）最表層用塗液に含有する微細顔料が、アルミナ酸化物である（１０）記載のインクジェット記録体の製造方法である。
（１３）最表層用塗液に含有する微細顔料の平均粒子径が、記録層用塗液に含有する微細顔料の平均粒子径よりも小さい（１）〜（１２）記載のいずれか一つに記載のインクジェット記録体の製造方法である。
【００２０】
（１４）基材の記録層及び最表層を有さない面に、最表層が形成された後にポリオレフィン樹脂を含むラミネート層が設けられることを特徴とする（１）〜（１３）のいずれか一つに記載のインクジェット記録体の製造方法である。
（１５）最表層用塗液及び記録層用塗液が、オンラインで塗工されることを特徴とする（１）〜（１４）のいずれか一つに記載のインクジェット記録体の製造方法。
（１６）記録層用塗液が前計量法の塗工方法によって塗工されることを特徴とする（１）〜（１５）のいずれか一つに記載のインクジェット記録体の製造方法である。
【００２１】
（１７）記録層の塗工量は、最表層の塗工量の３〜６０倍を有することを特徴とする（１）〜（１６）のいずれか一つに記載のインクジェット記録体の製造方法である。
【００２２】
（１８）最表層のヘイズ値（ＪＩＳ  Ｋ  ７１０５）が３０％以下で、かつ最表層と記録層のヘイズ値の和が５０％以下であることを特徴とする（１）〜（１７）のいずれか一つに記載のインクジェット記録体の製造方法である。
（１９）基材の緊度（ＪＩＳ−Ｐ−８１１８）が０．８〜１．１ｇ／ｍ２で、かつ厚さが１６０〜２７０μｍであることを特徴とする（１）〜（１８）のいずれか一つに記載のインクジェット記録体の製造方法である。
【００２３】
（２０）基材上に記録層、最表層を設けるインクジェット記録体の製造方法において、連続する基材を供給する工程と、微細顔料と親水性バインダーを含有する記録層用塗液を塗布する工程と、記録層用塗液を増粘またはゲル化させる工程と、記録層用塗液を減率乾燥速度を示すまで乾燥する工程と、形成された記録層上に微細顔料を含有する最表層用塗液を塗布する工程と、最表層が湿潤状態にある間に加熱された鏡面ドラムに圧着する工程を有する塗工装置を用いて製造するインクジェット記録体の製造方法である（第三発明ともいう）。
【００２４】
（２１）（１）〜（２０）のいずれか一つに記載のインクジェット記録体の製造方法により製造されたインクジェット記録体である。
（２２）基材上に記録層、最表層を設けるインクジェット記録体の製造するにおいて、連続する基材を供給する工程と、微細顔料と親水性バインダーを含有する記録層用塗液を塗布する工程と、記録層用塗液を増粘またはゲル化させる工程と、記録層用塗液を減率乾燥速度を示すまで乾燥する工程と、形成された記録層上に微細顔料を含有する最表層用塗液を塗布する工程と、最表層が湿潤状態にある間に加熱された鏡面ドラムに圧着する工程を有するインクジェット記録体の製造装置である。
【発明の効果】
【００２５】
本発明方法で得られるインクジェット記録体は、高速記録が可能なようにインク吸収性が良く、ドットが真円で、かつ画像濃度、光沢が高く、画像の均一性が極めて良好な染料インク、顔料インクともに優れるものである。
【発明を実施するための最良の形態】
【００２６】
「基材」
本発明は、インクジェット記録体の表面光沢を高くするなどの目的で、最表層が湿潤状態にある間に、加熱された鏡面ドラムに圧着、好ましくは圧着、乾燥させるため、透気性基材を使用する。透気性基材としては、透気性を有する基材であれば特に限定されるものではなく、一般の塗工紙等に使用される酸性紙、あるいは中性紙等の紙基材が適宜使用される。また透気性を有する樹脂シート類や不織布類などでも用いることができる。
【００２７】
紙基材は、木材パルプと必要に応じ含有する填料を主成分として構成される。
木材パルプは、各種化学パルプ、機械パルプ、再生パルプ等を使用することができ、これらのパルプは、紙力、抄紙適性等を調整するために、叩解機により叩解度を調整できる。パルプの叩解度（フリーネス）は特に限定しないが、一般に２５０〜５５０ｍｌ（ＣＳＦ：ＪＩＳ−Ｐ−８１２１）程度である。平滑性を高めるためには叩解度を進めるほうが望ましいが、用紙に記録した場合にインク中の水分によって起こる用紙のボコツキや記録画像のにじみは、叩解を進めないほうが良好な結果を得る場合が多い。従ってフリーネスは３００〜５００ｍｌ程度が好ましい。
【００２８】
填料は、不透明性等を付与したり、インク吸収性を調整する目的で配合し、炭酸カルシウム、焼成カオリン、シリカ、酸化チタン等が使用できる。特に炭酸カルシウムは、白色度が高い基材となり、インクジェット記録用紙の光沢感が高まるので好ましい。紙基材中の填料の含有率（灰分）は１〜２０％程度が好ましく、多すぎると紙力が低下するおそれがある。少ないと紙基材の透気性が悪くなるので、好ましい填料の含有率は７〜２０％である。この範囲にすると、平滑度、透気度、紙力のバランスがとれているので、結果として光沢感が優れたインクジェット記録用紙が得られ易くなる。
【００２９】
紙基材には、助剤としてサイズ剤、定着剤、紙力増強剤、カチオン化剤、歩留り向上剤、染料、蛍光増白剤等を添加することができる。さらに、抄紙機のサイズプレス工程において、デンプン、ポリビニルアルコール類、カチオン樹脂等を塗布・含浸させ、表面強度、サイズ度等を調整できる。ステキヒトサイズ度（１００ｇ／ｍ２の紙として）は１〜２００秒程度が好ましい。サイズ度が低いと、塗工時に皺が発生する等操業上問題となる場合があり、高いとインク吸収性が低下したり、印字後のカールやコックリングが著しくなる場合がある。より好ましいサイズ度の範囲は４〜１２０秒である。基材の坪量は、特に限定されないが、２０〜４００ｇ／ｍ２程度である。
例えば、上質紙、アート紙、コート紙、キャスト塗被紙、クラフト紙、バライタ紙、含浸紙、蒸着紙、水溶性紙等の紙類が適宜使用される。
【００３０】
基材の透気度（ＪＩＳ−Ｐ−８１１７）としては、３０〜５００ｓｅｃが好ましく、より好ましくは３５〜３００ｓｅｃである。因みに、透気度が３０ｓｅｃより低いと、得られたインクジェット記録体の表面のボコツキが大きく、見た目の光沢感が劣る傾向にある。一方、５００ｓｅｃより大きいと鏡面ドラムへの圧着時にドラムへの貼り付きが悪くなり、また最表層を十分に乾燥することができないため、高い表面光沢を得ることが困難になる傾向にある。
【００３１】
透気性基材は、記録層のインクジェットインク成分の溶媒を速やかに吸収させるため、或いは基材と記録層との密着性を高めるために、或いは得られた記録体の色合いを調節するためなどの目的で下塗り層を有していてもよい。なお、本発明では、下塗り層を有する場合、下塗り層を含めて透気性基材という。下塗り層は、顔料、接着剤、各種助剤を含む塗工層である。
【００３２】
下塗り層中の顔料は、カオリン、クレー、焼成クレー、非晶質シリカ（無定形シリカともいう）、合成非晶質シリカ、酸化亜鉛、酸化アルミニウム、水酸化アルミニウム、炭酸カルシウム、サチンホワイト、珪酸アルミニウム、アルミナ、コロイダルシリカ、ゼオライト、合成ゼオライト、セピオライト、スメクタイト、合成スメクタイト、珪酸マグネシウム、炭酸マグネシウム、酸化マグネシウム、珪藻土、スチレン系プラスチックピグメント、ハイドロタルサイト、尿素樹脂系プラスチックピグメント、ベンゾグアナミン系プラスチックピグメント等、一般塗工紙製造分野で公知公用の各種顔料を１種もしくはそれ以上、併用することができる。これらの中でも、インク吸収性の高い無定形シリカ、アルミナ、ゼオライトを主成分として含有させるのが好ましい。
【００３３】
これらの顔料の平均粒子径（凝集顔料の場合は凝集粒子径）は１〜１０μｍ程度が好ましく、より好ましくは２〜１０μｍである。１μｍ未満であるとインク吸収速度向上の効果に乏しくなり、１０μｍを超えて大きいと記録層を設けた後での平滑性が不十分であり、記録層がひび割れるおそれがある。異なる平均粒子径を併用することも可能である。
なお、インク吸収性を調整したり、下塗り層上に塗工する塗工液の浸透を制御する目的で、副成分として平均粒子径の小さい顔料を配合することができる。この様な顔料としてはコロイダルシリカ、アルミナゾルが挙げられる。
【００３４】
下塗り層の接着剤としては、カゼイン、大豆蛋白、合成蛋白等の蛋白質類、澱粉や酸化澱粉等の各種澱粉類、ポリビニルアルコール、カチオン性ポリビニルアルコール、シリル変性ポリビニルアルコール等の変性ポリビニルアルコールを含むポリビニルアルコール類、カルボキシメチルセルロースやメチルセルロース等のセルロース誘導体、スチレン−ブタジエン共重合体、メチルメタクリレート−ブタジエン共重合体の共役ジエン系重合体ラテックス、アクリル系重合体ラテックス、エチレン−酢酸ビニル共重合体等のビニル系重合体ラテックス、等一般に塗工紙用として用いられている従来公知の接着剤が単独、あるいは併用して用いられる。
【００３５】
顔料と接着剤の配合割合は、その種類にもよるが、一般に顔料１００質量部に対し接着剤１〜１００質量部、好ましくは２〜５０質量部の範囲で調節される。その他、一般塗工紙の製造において使用される分散剤、増粘剤、消泡剤、帯電防止剤、防腐剤等の各種助剤が適宜添加される。下塗り層中には、蛍光染料、着色剤、白色顔料等を添加することもできる。
【００３６】
下塗り層を形成する方法としては、上記成分を含む塗液を公知の塗工方法により塗布するとよい。例えば、ブレードコーター、エアーナイフコーター、ロールコーター、バーコーター、グラビアコーター、ロッドブレードコーター、リップコーター、カーテンコーター、スライドビード、スライドホッパー、およびスロットダイなどのダイコーター等、各種公知の塗工装置により塗工するとよい。
【００３７】
なお、本発明に用いられる透気性基材の緊度（ＪＩＳ−Ｐ−８１１８）は、０．８〜１．１ｇ／ｍ２であることがより好ましい。緊度が０．８ｇ／ｍ２より小さいと、得られたインクジェット記録体の表面のボコツキが大きくなり、また１．１ｇ／ｍ２より大きいと、鏡面ドラムへの圧着時にドラムへの貼り付きが悪くなり、高光沢を得ることが困難になるため好ましくない。
また、基材の厚さは１６０〜２７０μｍであることがより好ましい。厚さが１６０μｍより薄いと得られたインクジェット記録体の表面のボコツキが大きくなり、また２７０μｍより厚いと鏡面ドラムへの圧着時にドラムへの貼り付きが悪くなり、高光沢を得ることが困難になるため好ましくない。
【００３８】
また、後で述べる記録層用塗液の増粘またはゲル化の手段として、透気性基材に架橋剤（例えば、ホウ素化合物）の溶液を予め含浸させておく場合、透気性基材のコッブ法による６０秒の吸水度は１０〜１２０ｇ／ｍ２であることが好ましく、更には１５〜１００ｇ／ｍ２であることが好ましい。基材の吸水度が１０ｇ／ｍ２より小さいとホウ素化合物の溶液が基材に十分に吸水されず、また１２０ｇ／ｍ２より大きいと得られたインクジェット記録体の表面のボコツキが大きく、印字後にはコックリングが発生して光沢感が劣るので好ましくない。
【００３９】
「記録層の形成」
本発明は、上記の透気性基材に記録層を形成する。記録層は、最表層を通過あるいは吸収しきれないインク中の染料や溶剤成分を吸収定着すること目的で形成する層である。そのため、インク吸収速度とインク吸収容量のバランスが要求される。また、最表層の光沢性を高めるために、記録層には平滑性や成膜性が要求されるが、過度の成膜は、インクの吸収性を損なうことになる。
【００４０】
本発明の記録層は、平均粒子径が０．０１〜１μｍの微細顔料と親水性バインダーとを含有する記録層用塗液を塗布、乾燥し、且つ塗布と同時に、或いは塗布した層が乾燥途中であって、該記録層が減率乾燥部になる（減率乾燥速度を示す）前に、増粘またはゲル化（例えば、ホウ素化合物等の架橋剤によって塗液を増粘またはゲル化）させて形成する。
これは、塗料を乾燥初期に増粘またはゲル化させることで乾燥時の熱風による塗工層のひび割れを防ぎ、また基材への塗料のしみ込みを防止する大きな効果を有すると考えられる。
【００４１】
平均粒子径が０．０１〜１μｍの微細顔料としては、気相法シリカ、メソポーラスシリカ、活性ケイ酸を縮合させて製造された湿式法シリカのコロイド状物、アルミナ酸化物、およびアルミナ水和物から選ばれる少なくとも１種を用いることが好ましい。このなかで、気相法シリカとアルミナ酸化物が好ましく選択される。アルミナ酸化物の中では気相法（フュームド）アルミナ酸化物が好ましい。
【００４２】
微細顔料の形態は、高いインク吸収性、及び塗工層の成膜性、平滑性を得る目的で上記顔料の凝集粒子分散体が主に好ましく用いられる。平均粒子径は、０．０１〜１μｍが必要である。インク吸収速度などの観点から平均１次粒子径０．００３〜０．０４０μｍの１次粒子が凝集してなる平均粒子径０．０１〜０．７μｍの凝集体顔料がより好ましい。インク中の染料や顔料を固定しやすく、かつ高いインク吸収速度、印字濃度、光沢を得るためには、平均１次粒子径０．００５〜０．０２０μｍの１次粒子が凝集してなる平均粒子径０．５μｍ以下の顔料がさらに好ましい。
【００４３】
平均粒子径０．７μｍ以下の顔料は、たとえば機械的手段で強い力、所謂ｂｒｅａｋｉｎｇｄｏｗｎ法（塊状原料を細分化する方法）により得ることが可能である。機械的手段としては、超音波ホモジナイザー、圧力式ホモジナイザー、液流衝突式ホモジナイザー、高速回転ミル、ローラミル、容器駆動媒体ミル、媒体攪拌ミル、ジェットミル、乳鉢、擂解機（鉢状容器中の被粉砕物を、杵状攪拌棒で磨砕混練する装置）、サンドグラインダー等が挙げられる。粒子径を小さくする為に、分級と繰り返し粉砕を行なうことができる。
【００４４】
本発明でいう平均粒子径は、顔料が粉体、スラリー状に関係なく、まず３％の顔料水分散液を２００ｇ調整し、続いて市販のホモミキサーで１０００ｒｐｍ、３０分間を攪拌分散した後、直ちに電子顕微鏡（ＳＥＭとＴＥＭ）で観察した粒径である（１万〜４０万倍の電子顕微鏡写真を撮り、５ｃｍ四方中の粒子のマーチン径を測定し平均したもの。「微粒子ハンドブック」、朝倉書店、ｐ５２、１９９１年参照）。本発明者らが測定した結果、顔料が粉体の場合（粒子径１μｍ以上の顔料が殆ど）はメーカーカタログ値とほぼ一致するが、スラリー状の場合（粒子径１μｍ以下の顔料が殆ど）は、スラリーの凝集状態によって粒子径が大きく変動するが、上記の測定条件であれば、ほぼ同じ値が得られる。
【００４５】
好ましく使用される気相法シリカは、フュームドシリカとも呼ばれ、一般的には火炎加水分解法によって作られる。具体的には四塩化珪素を水素及び酸素と共に燃焼して作る方法が一般的に知られているが、四塩化珪素の代わりにメチルトリクロロシランやトリクロロシランなどのシラン類も、単独または四塩化珪素と混合した状態で使用することが出来る。
【００４６】
メソポーラスシリカとは、１．５〜１００ｎｍに平均細孔径を有するシリカ多孔体である。また、アルミニウム、チタン、バナジウム、ホウ素、マンガン原子等を導入したメソポーラスシリカも使用できる。多孔体の物性としては特に限定されないが、ＢＥＴ比表面積（窒素吸着比表面積）は２００〜１５００ｍ２／ｇが好ましく、細孔容積としては０．５〜４ｃｃ／ｇが好ましい。メソポーラスシリカの合成方法は特に限定されないが、米国特許第３５５６７２５号明細書に記載されている、シリカのアルコキシドをシリカ源として、長鎖のアルキルを含む４級アンモニウム塩をテンプレートとした合成方法、特表平５−５０３４９９号公報等に記載されているアモルファスシリカ粉末やアルカリシリケート水溶液をシリカ源として、長鎖のアルキル基を有する４級アンモニウム塩、あるいはホスホニウム塩をテンプレートとする水熱合成法、特開平４−２３８８１０号公報等に記載されているシリカ源としてカネマイト等の層状ケイ酸塩を、長鎖のアルキルアンモニウムカチオン等をテンプレートとしてイオン交換法により合成する方法、更にドデシルアミン、ヘキサデシルアミン等のアミン、ノニオン系界面活性剤等をテンプレートとして、シリカ源として水ガラス等をイオン交換した活性シリカを用いて合成する方法などである。ナノポーラスシリカ前駆体からのテンプレートの除去方法としては高温で焼成する方法、有機溶媒で抽出する方法が挙げられる。
【００４７】
活性ケイ酸を縮合させて製造された湿式法シリカのコロイド状物とは、コロイド状に分散したシリカシード液にアルカリを添加したのち、該シード液に対し活性珪酸水溶液及びアルコキシシランから選ばれる少なくとも１種類からなるフィード液を少量ずつ添加してシリカ微粒子を成長させて得る２次シリカ分散体であり、例えば特開平２００１−３５４４０８号公報などに記載されている方法で得ることが可能である。
【００４８】
アルミナ酸化物とは、一般的に結晶性を有する酸化アルミナとも呼ばれる。具体的には、χ、κ、γ、δ、θ、η、ρ、擬γ、α結晶を有する酸化アルミナが挙げられる。本発明は光沢感、インク吸収性から気相法アルミナ酸化物、γ、δ、θ結晶を有するアルミナ酸化物が好ましく選択される。粒度分布がシャープで、成膜性が特に優れる気相法アルミナ酸化物（フュームドアルミナ）が最も好ましい。
【００４９】
気相法アルミナ酸化物とは、ガス状アルミニウムトリクロライドの高温加水分解によって形成されたアルミナであり、結果として高純度のアルミナ粒子を形成する。これら粒子の１次粒子サイズはナノオーダーであり、非常に狭い粒子サイズ分布（粒度分布）を示す。かかる気相法アルミナ酸化物は、カチオン表面チャージを有する。インクジェット塗工における気相法アルミナ酸化物の使用は、例えば米国特許第５，１７１，６２６号公報に示されている。
【００５０】
アルミナ水和物とは、特に限定するものではないが、インク吸収速度や成膜性の観点からベーマイトか擬ベーマイトが好ましく選択される。アルミナ水和物の製造方法は例えばアルミニウムイソプロポキシドを水で加水分解する方法（Ｂ．Ｅ．Ｙｏｌｄａｓ，Ａｍｅｒ．Ｃｅｒａｍ．Ｓｏｃ．Ｂｕｌｌ．，５４，２８９（１９７５）など）やアルミニウムアルコキシドを加水分解する方法（特開平０６−０６４９１８号公報など）などが挙げられる。
【００５１】
記録層に含有する親水性バインダーとしては、インクジェット記録用として公知のバインダーの中で、記録層用塗液を塗工と同時、或いはその後に増粘またはゲル化する水溶性バインダー、水分散性バインダーであれば使用できる。
【００５２】
例えば、架橋剤を組み合わせて増粘またはゲル化する場合、架橋剤と架橋反応を起こすバインダーを選択使用する。架橋速度の速いホウ素化合物を代表例とすると、ポリビニルアルコール、カチオン変性ポリビニルアルコール、シリル変性ポリビニルアルコール、ポリビニルアセタール、メチルセルロース、エチルセルロース、ヒドロキシエチルセルロース、カゼイン、大豆蛋白、合成蛋白質類、でんぷん、ポリプロピレンオキサイド、ポリエチレングリコール、ポリビニルエーテル、ポリビニルアクリルアミド、ポリビニルピロリドン、スチレンーブタジエン共重合体、メチルメタアクリレート、スチレンー酢酸ビニル共重合体などが挙げられる。このなかで、特に顔料との接着性からポリビニルアルコールが好ましく選択される。このなかで、成膜性とインク吸収性のバランスから重合度２０００以上のポリビニルアルコールが好ましく、重合度３６００〜５０００のポリビニルアルコールがより好ましい。なお、インク吸収性などを改善する意味で２種以上のバインダー（例えば、水溶性樹脂と水溶性樹脂、水溶性樹脂とラテックスなど）を併用しても良い。
【００５３】
記録層にはカチオン性化合物を含有せしめることが好ましい。カチオン性化合物としては、例えば、１）ポリエチレンアミンやポリプロピレンポリアミンなどのポリアルキレンポリアミン類、またはその誘導体、２）第２級アミン基や第３級アミン基、第４級アンモニウム基を有するアクリル樹脂、３）ポリビニルアミン、ポリビニルアミジン、５員環アミジン類、４）ジシアンジアミド−ホルマリン重縮合物に代表されるジシアン系カチオン樹脂、５）ジシアンジアミド−ジエチレントリアミン重縮合物に代表されるポリアミン系カチオン樹脂、６）エポクロルヒドリン−ジメチルアミン付加重合物、７）ジメチルジアリルアンモニウムクロライド−ＳＯ２共重合物、８）ジアリルアミン−ＳＯ２共重合物、９）ジメチルジアリルアンモニウムクロライド重合物、１０）ビニルベンジルトリアリルアンモニウム塩の単独重合体又は共重合体、１１）アリルアミン塩の重合物、１２）ジアルキルアミノエチル（メタ）アクリレート４級塩重合物、１３）アクリルアミド−ジアリルアミン塩共重合物、１４）ポリ塩化アルミニウム、ポリ酢酸アルミニウム、ポリ乳酸アルミニウムなどのアルミニウム塩等の一般市販されるものが挙げられる。なお、カチオン性化合物の添加量としては、顔料１００質量部に対し、１〜３０質量部が好ましく、２〜１５質量部がより好ましい。
【００５４】
顔料としてシリカ系を使用する場合は、シリカとカチオン性化合物を混合し凝集させることによって得られたシリカ−カチオン性化合物凝集体粒子を０．０１〜１μｍ、好ましくは０．０１〜０．７μｍに粉砕したシリカ−カチオン性化合物凝集体微粒子であることが好ましい。この場合、カチオン性化合物は、上記のカチオン性化合物から適宜選択される。特にインク中の染料や顔料の定着性、分散性から１）５員環アミジン類、２）ポリ塩化アルミニウム、ポリ酢酸アルミニウム、ポリ乳酸アルミニウムなどのアルミニウム塩が好ましい。
【００５５】
記録層を形成するための記録層用塗液は、上記顔料と親水性バインダー、必要により併用されるカチオン性化合物を含有する水を溶媒とした水系塗液として調整される。顔料と親水性バインダーの比率は、質量比で１００／５０〜１００／２の範囲であるとよい。インク吸収性と塗膜強度のバランスから１００／３０〜１００／５が好ましく、１００／２５〜１００／１０がさらに好ましい。なお、記録層には顔料と親水性バインダー、必要により併用されるカチオン性化合物の他に、一般の塗被紙製造において使用される分散剤、増粘剤、消泡剤、着色剤、帯電防止剤、防腐剤等の各種助剤が適宜添加される。
【００５６】
記録層用塗液の塗工量は特に限定するものではないが、１〜４０ｇ／ｍ２程度、好ましくは５〜３０ｇ／ｍ２ある。塗布量が少ないと、高精細且つ高速の昨今のプリンターではインク吸収速度が不足するおそれがあり、多すぎると塗膜のひび割れの制御が困難である。
インク吸収速度とインク吸収容量のバランスから、記録層の塗布量は後で述べる最表層塗布量の３倍以上が好ましい。７倍以上がさらに好ましく、１０〜６０倍は最も好ましい範囲である。
【００５７】
記録層用塗液を塗布する塗工装置としては、塗料の物性及び塗工量の点から前計量法の塗工方法が好適である。前計量法の塗工方法としては、リップコーター、カーテンコーター、スライドビード、スライドホッパー、およびスロットダイなどのダイコーター等、各種公知のものが挙げられる。また、二層以上塗工する場合にはＷｅｔ  ｏｎ  Ｗｅｔ（下層が未乾燥のうちに上層を下層の上に塗工する方法）で塗工することが好ましい。
【００５８】
塗工後、乾燥されるが、その乾燥方法は特に限定はしない。従来から塗工機で使用されている乾燥装置が利用でき、例えば、熱風乾燥、ガスヒーター乾燥、高周波乾燥、電気ヒーター乾燥、赤外線ヒーター乾燥、レーザー乾燥等の各種加熱乾燥方式が好ましく、適宜使用される。このなかで、熱風乾燥がコストの面で有利であるため好ましく採用される。
【００５９】
本第一発明は、塗布された記録層用塗液の増粘またはゲル化を、塗布と同時に行うか、塗布後、乾燥され、その乾燥が減率乾燥速度を示すようになる前に行う必要がある。
一般に、塗布された塗液の乾燥工程は、乾燥初期の恒率乾燥部、その後の減率乾燥部、そして乾燥終点に分類される。ここで恒率乾燥部とは、塗工層中の水分の含有量が一定の乾燥条件であれば時間に比例して減少する乾燥領域のことで、比較的自由な水が水の気化熱を奪いながら蒸発していくため、塗工層の表面温度はほぼ一定である。乾燥方法や塗工時の塗料の温度にもよるが、１００℃以上の熱風乾燥の場合、恒率乾燥部での表面温度２０〜４５℃である。
これに対し、減率乾燥部とは塗工層中の水分の含有量が塗工層の空隙容量よりも少なくなった時の乾燥領域のことで、この領域では相互作用のある水を蒸発させるためのエネルギーも必要となるため、塗工層の表面温度は上昇する。この減率乾燥が終了すると、乾燥熱風の温度と塗工層の表面温度が一致する領域となり、これが乾燥終点である。
【００６０】
本第一発明において、記録層を塗工後に塗料を増粘またはゲル化させるのは塗布と同時、もしくは形成した記録層の乾燥途中であって記録層が減率乾燥部になる前、つまり恒率乾燥領域である。これは、塗料を乾燥初期に増粘またはゲル化させることで乾燥時の熱風による塗工層のひび割れを防ぎ、また基材への塗料のしみ込みを防止する意味でも大きな効果があるからである。
【００６１】
塗布された塗液を増粘またはゲル化させる方法としては、特に限定するものではない。
例えば、（ａ）記録層に配合した親水性バインダーと架橋反応可能な架橋剤を用いて増粘またはゲル化させる方法、（ｂ）電子線などのエネルギーを供給することにより増粘またはゲル化させる方法、（ｃ）親水性バインダーとして、温度条件によって親水性と疎水性を示す感温性高分子化合物を用い、温度変化させることにより増粘またはゲル化させる方法などが挙げられる。
【００６２】
（ａ）記録層に配合した親水性バインダーと架橋反応可能な架橋剤を用いて増粘またはゲル化させる方法としては、前記例示した親水性バインダーと、該親水性バインダーを架橋反応可能な架橋剤を組み合わせて使用する。例えば、架橋剤を予め基材に塗布・含浸させておき、記録層用塗液を塗布する、記録層用塗液に架橋剤を配合せしめておき塗布する、記録層用塗液を塗布後、架橋剤を塗布する方法などにより製造するとよいが、架橋剤を予め塗布しておくことが、増粘またはゲル化が均一な記録層が得られるため、好ましい。
【００６３】
架橋剤としては、ホウ素化合物、エポキシ化合物、グリシジル化合物、ジルコニウム化合物、アルミニウム化合物、クロム化合物等などが例示できる、中でも、ホウ素化合物は、増粘またはゲル化が早く生じるので特に好ましい。
【００６４】
ホウ素化合物としては、ホウ素原子を中心原子とする酸素酸及びその塩のことである。例としては、オルトホウ酸、メタホウ酸、次ホウ酸、四ホウ酸、五ホウ酸、及びそれらのナトリウム塩、カリウム塩、アンモニウム塩が挙げられる。このなかで、オルトホウ酸と四ホウ酸二ナトリウムが塗料を適度に増粘させる効果があるために好ましく用いられる。
ホウ素化合物の含有量は、ホウ素化合物及び親水性バインダーの種類にもよるが、基材の片面に０．０１〜１．５ｇ／ｍ２含有されるのが好ましい。１．５ｇ／ｍ２より多いと親水性バインダーとの架橋密度が高くなり、塗膜が硬くなって折り割れしやすくなる。また、０．０１ｇ／ｍ２より少ないと親水性バインダーとの架橋が弱く、塗料のゲル化も弱くなって塗膜がひび割れやすくなる。
【００６５】
（ｂ）電子線などのエネルギーを供給することにより増粘またはゲル化させる方法としては、記録層のバインダーとして、ラジカル重合性の不飽和結合を有さず、かつ水溶液に電子線を照射することによりハイドロゲルを形成する親水性バインダーを用い、前記微細顔料１００質量部に対して、親水性バインダー１〜１００質量部の割合で含有する塗液を塗布し、ついで電子線を照射して該塗布された塗液をハイドロゲル化させた後、乾燥して形成して記録層を形成するとよい。
【００６６】
ラジカル重合性の不飽和結合を有さず、かつ水溶液に電子線を照射することによりハイドロゲルを形成する親水性バインダーとしては、例えば、ポリビニルアルコール、ポリエチレンオキサイド、ポリアルキレンオキサイド、ポリビニルピロリドン、水溶性ポリビニルアセタール、ポリ−Ｎ−ビニルアセトアミド、ポリアクリルアミド、ポリアクリロイルモルホリン、ポリヒドロキシアルキルアクリレート、ポリアクリル酸、ヒドロキシエチルセルロース、メチルセルロース、ヒドロキシプロピルメチルセルロース、ヒドロキシプロピルセルロース、ゼラチン、カゼイン、及びこれらの水溶性誘導体、並びにこれらの共重合体などが例示でき、これらを単独使用、或いは併用するとよい。
【００６７】
電子線の照射方式としては、例えばスキャニング方式、カーテンビーム方式、ブロードビーム方式などが採用され、電子線を照射する際の加速電圧は５０〜３００ｋＶ程度が適当である。電子線の照射量は１〜２００ｋＧｙ程度の範囲で調節するのが好ましい。１ｋＧｙ未満では塗工層をゲル化させるのに不十分であり、２００ｋＧｙを越えるような照射は基材や塗工層の劣化や変色をもたらす恐れがあるため好ましくない。
【００６８】
（ｃ）親水性バインダーとして、温度条件によって親水性と疎水性を示す感温性高分子化合物を用い、温度変化させることにより増粘またはゲル化させる方法としては、バインダーとして、感温点以下の温度領域では親水性を示し、感温点より高い温度領域では疎水性を示す感温性高分子化合物を用いるとよい。
【００６９】
この感温性高分子化合物を用いた場合、感温点以上の温度で塗工を行い、感温点以下に冷却することにより、塗工した層が増粘またはゲル化され、その後乾燥して記録層を形成するとよい。このような感温性高分子化合物としては、特開２００３−４０９１６号公報に開示されている、ポリビニルアルコール及び／又はポリビニルアルコール誘導体の共存下に重合して得られる感温性高分子化合物が例示できる。
【００７０】
具体的には、
（１）単独重合することによって該温度応答性（親水性−疎水性の変化）を呈する高分子化合物が得られるモノマー（主モノマー（Ｍ））の１種あるいは２種以上をポリビニルアルコール及び／又はポリビニルアルコール誘導体の共存下で重合して得られる高分子化合物、あるいは、（２）該主モノマー（Ｍ）と反応して高分子化合物を作ることができかつ単独重合によっては該温度応答性を呈する高分子化合物が得られないモノマー（副モノマー（Ｎ））と主モノマー（Ｍ）とをポリビニルアルコール及び／又はポリビニルアルコール誘導体の共存下で重合して得られる高分子化合物である。
副モノマー（Ｎ）を共重合成分に使用することによって、感温点や成膜性の異なる高分子化合物を得ることが可能となる。
主モノマー（Ｍ）、副モノマー（Ｎ）、ポリビニルアルコール、ポリビニルアルコール誘導体は各々１種あるいは２種以上のものを組み合わせて用いることも出来る。
【００７１】
感温性高分子化合物の感温点は、特に限定しないが、５〜３０℃であることが好ましい。因みに、５℃に満たないと、インク受容層用塗液を塗工後、冷却して塗工層をゲル化する際の冷却効率が悪くなる。冷却効率が悪くなると、塗液がインク受容層下層に浸透してしまい、ゲル化が不十分となり、例えば、該層上に光沢層を設けた場合光沢性が低下する原因となる。３０℃を越えると、インク受容層用塗液が塗工の際にゲル化してしまい、安定して製造することができなくなる傾向にある。特に好ましい感温点は、１０〜２０℃である。
【００７２】
感温性高分子化合物のガラス転移点は特に限定されないが、成膜性などの観点からガラス転移点は−２０〜１００℃が好ましく、一般的には得られる記録媒体への柔軟性付与の観点から−２０〜４０℃が好ましい。因みに−２０℃に満たない場合は、インク吸収性が十分でなく、一方、１００℃を越えると、成膜性が不十分となり塗膜強度が低下する。
【００７３】
感温性高分子化合物は、この感温性高分子化合物を含む高分子エマルジョンの形態で用いられることが好ましい。この高分子エマルジョンは、含有する感温性高分子化合物の温度変化による親水性−疎水性の変化の影響によって急激に粘度変化を生じる温度（感温点）を有することになる。
【００７４】
この様な感温点、ガラス転移点の調製は、以下の主モノマー（Ｍ）、副モノマー（Ｎ）、ポリビニルアルコール又はポリビニルアルコール誘導体の配合比により調整可能である。
主モノマー（Ｍ）と副モノマー（Ｎ）、ポリビニルアルコールおよび／又はポリビニルアルコール誘導体の使用割合は、得られる高分子化合物（Ａ）が温度応答性を呈する範囲の中で決められ、高分子化合物（Ａ）中のポリビニルアルコール又はポリビニルアルコール誘導体の含有率は該条件の範囲の中においては特に制限されないが最終的に得られる記録媒体の塗工膜の耐水性の観点から、０．１〜５０ｗｔ％が好ましく用いられ、更に好ましくは０．５〜２０ｗｔ％である。
【００７５】
主モノマー（Ｍ）としてはＮ−アルキルまたはＮ−アルキレン置換（メタ）アクリルアミド誘導体（ここで、（メタ）アクリルとはメタアクリル（あるいはメタクリル）またはアクリルを簡便に表記したものである）、ビニルメチルエーテルなどが挙げられ、具体的には例えば、Ｎ−エチル（メタ）アクリルアミド、Ｎ−イソプロピル（メタ）アクリルアミド、Ｎ−シクロプロピル（メタ）アクリルアミド、Ｎ−エチル（メタ）アクリルアミド、Ｎ，Ｎ−ジエチルアクリルアミド、Ｎ，Ｎ−ジメチル（メタ）アクリルアミド、Ｎ−ｎ−プロピル（メタ）アクリルアミド、Ｎ−メチル−Ｎ−ｎ−プロピルアクリルアミド、Ｎ−メチル−Ｎ−イソプロピルアクリルアミド、Ｎ−（メタ）アクリロイルピロリジン、Ｎ−（メタ）アクリロイルピペリジン、Ｎ−テトラヒドロフルフリル（メタ）アクリルアミド、Ｎ−メトキシプロピル（メタ）アクリルアミド、Ｎ−エトキシプロピル（メタ）アクリルアミド、Ｎ−イソプロポキシプロピル（メタ）アクリルアミド、Ｎ−エトキシエチル（メタ）アクリルアミド、Ｎ−（２，２−ジメトキシエチル）−Ｎ−メチルアクリルアミド、Ｎ−メトキシエチル（メタ）アクリルアミド、Ｎ−（メタ）アクリロイルモルホリンなどが挙げられる。成膜性の観点から、Ｎ−イソプロピルアクリルアミド、Ｎ−ｎ−プロピルアクリルアミド、Ｎ，Ｎ−ジエチルアクリルアミド、Ｎ−アクリロイルモルホリンが好ましい。
【００７６】
副モノマー（Ｎ）としては親油性ビニル化合物、親水性ビニル化合物、イオン性ビニル化合物などが挙げられ、具体的には、親油性ビニル化合物としてはメチル（メタ）アクリレート、エチル（メタ）アクリレート、ｎ−ブチル（メタ）アクリレート、２−エチルヘキシル（メタ）アクリレート、グリシジルメタクリレート、スチレン、α−メチルスチレン、エチレン、イソプレン、ブタジエン、酢酸ビニル、塩化ビニルなどが挙げられ、親水性ビニル化合物としては２−ヒドロキシエチル（メタ）アクリレート、２−ヒドロキシプロピル（メタ）アクリレート、（メタ）アクリルアミド、Ｎ−メチル（メタ）アクリルアミド、Ｎ−メチロールアクリルアミド、ジアセトンアクリルアミド、メチレンビスアクリルアミド、Ｎ，Ｎ−ジメチルアミノエチル（メタ）アクリレート、Ｎ，Ｎ−ジエチルアミノエチル（メタ）アクリレート等のアミノ基含有モノマー、２−メチル−５−ビニルピリジン、Ｎ−ビニル−２−ピロリドン、Ｎ−アクリロイルピロリジン、アクリロニトリル、などが挙げられ、イオン性ビニル化合物としてはアクリル酸、メタクリル酸、イタコン酸、フ マル酸、マレイン酸、クロトン酸、ブテントリカルボン 酸、マレイン酸モノエチル、マレイン酸モノメチル、イ タコン酸モノエチル、イタコン酸モノメチル等のカルボン酸基含有モノマー、２−アクリルアミド−２−メチル−プロパンスルホン酸、スチレンスルホン酸、ビニルスルホン酸、（メタ）アクリルスルホン酸等のスルホン酸基含有モノマー、などが挙げられる。特に、メチル（メタ）アクリレート、ｎ−ブチル（メタ）アクリレート、２−エチルヘキシル（メタ）アクリレート、スチレン、２−ヒドロキシプロピル（メタ）アクリレート、アクリルアミド、メタアクリルアミド、ジアセトンアクリルアミド、メチレンビスアクリルアミドが好ましく用いられる。また、本発明の高分子エマルジョンを用いて得られる塗工層の成膜性の観点から、アクリル酸、メタクリル酸、イタコン酸、フマル酸、マレイン酸、クロトン酸、ブテントリカルボン酸、マレイン酸モノエチル、マレイン酸モノメチル、イタコン酸モノエチル、イタコン酸モノメチル等のカルボン酸基含有モノマー、２−アクリルアミド−２−メチル−プロパンスルホン酸、スチレンスルホン酸、ビニルスルホン酸、（メタ）アクリルスルホン酸等のスルホン酸基含有モノマーなどのアニオン基含有モノマーを用いることは好ましく、特にアクリル酸、メタクリル酸、イタコン酸、フマル酸、マレイン酸等のカルボン酸基含有モノマーを用いることは好ましい。
【００７７】
本第二発明は、透気性基材上に、記録層に使用する親水性バインダーと架橋反応が可能な架橋剤を有する塗液を予め基材の一方の面に塗布し、該塗液を乾燥後、あるいは乾燥することなく、塗布面に、記録層用塗液を塗布、乾燥する。
この場合、透気性基材のコッブ法による６０秒の吸水度は１０〜１２０ｇ／ｍ２であることが好ましく、更には１５〜１００ｇ／ｍ２であることが好ましい。基材の吸水度が１０ｇ／ｍ２より小さいと架橋剤の溶液が基材に十分に吸水されず、また１２０ｇ／ｍ２より大きいと得られたインクジェット記録体の表面のボコツキが大きく、印字後にはコックリングが発生して光沢感が劣るので好ましくない。
架橋剤としては、前記架橋剤が適宜使用でき、中でも、ホウ素化合物は、増粘またはゲル化が早く生じるので特に好ましい。ホウ素化合物の中でも、オルトホウ酸と四ホウ酸二ナトリウムが塗料を適度に増粘させる効果があるために好ましく用いられる。
【００７８】
「最表層の形成」
本発明は、上記記録層上に最表層を形成する。この際、記録層が、増粘またはゲル化した記録用塗液が乾燥され、減率乾燥速度を示すようになった後に、最表層塗工液を形成する。最表層は表面光沢を得るために形成するが、これ以外に、インク中の染料または顔料をすばやく定着させ、高発色（高印字濃度）、且つ、均一画像（ドットの真円性）を得る機能を発現するための層である。
表面光沢を得るためには、前述した記録層が減率乾燥速度を示すようになった後に、平均粒子径０．０１から１μｍの微細顔料を含有する最表層用塗液を記録層の上に塗工し、湿潤状態にある間に加熱された鏡面ドラムに圧着することにより、最表層を形成する必要がある。これは、減率乾燥部以降での記録層に含有される水分、及び湿潤状態にある最表層に含有される水分は、加熱された鏡面ドラムに圧着されることにより蒸発し、鏡面ドラムから最表層を剥離すると、インク吸収性及び光沢に優れた最表層を有するインクジェット記録体を得ることができる。
【００７９】
最表層に含有する微細顔料は、例えば、前記記録層で開示した微細顔料が使用でき、気相法シリカ、メソポーラスシリカ、活性ケイ酸を縮合させて製造された湿式法シリカのコロイド状物、コロイダルシリカ、アルミナ酸化物、およびアルミナ水和物から少なくとも１種が選ばれる。このなかで、コロイダルシリカ、気相法シリカ、アルミナ酸化物は、優れた光沢が得られるので好ましい。特に、気相法シリカとアルミナ酸化物は、顔料インクの定着性が良好であるので好ましく、特にアルミナ酸化物が好ましい。アルミナ酸化物の中では気相法（フュームド）アルミナ酸化物が好ましい。顔料の形態は、単分散体であっても凝集粒子分散体であってもよいが、最表層には高印字濃度、高光沢を得るために上記顔料の単分散体、もしくは凝集粒子分散体のなかでも粒子径の小さいものが主に好ましく用いられる。
【００８０】
上記顔料の平均粒子径は、０．０１〜１μｍが必要である。インク吸収速度などの観点から平均１次粒子径０．００３〜０．０４０μｍの１次粒子が凝集してなる平均粒子径０．０１〜０．７μｍの凝集体顔料がより好ましい。インク中の染料や顔料を固定しやすく、かつ高いインク吸収速度、印字濃度、光沢を得るためには、平均１次粒子径０．００５〜０．０２０μｍの１次粒子が凝集してなる平均粒子径０．５μｍ以下の顔料がさらに好ましい。さらに、最表層を構成する微細顔料においては、平均１次粒子径０．００７〜０．０１３μｍの１次粒子が凝集してなる平均粒子径０．０１〜０．２μｍの顔料が、より高い光沢及び発色性を得るためさらに好ましい。
【００８１】
表面層に、コロイダルシリカを用いる場合は、バインダーを含有しなくても塗布することができるが、通常、微細顔料とバインダーを配合する。バインダーとしては、公知のバインダーが使用できるが、最表層には、ラテックスバインダーを配合することが好ましい。
ラテックスバインダーは、特に限定するものではないが、例えば、アクリル系樹脂エマルション、（ポリ）ウレタン系樹脂エマルション、スチレン系樹脂エマルション、スチレン−アクリル酸エステル共重合体樹脂エマルション、スチレン−ブタジエン共重合体系エマルション、メチルメタクリレート−ブタジエン共重合体系エマルション、アクリル酸エステル及びメタクリル酸エステルの重合体や共重合体系エマルション、エチレン酢酸ビニル共重合体などのビニル系重合体エマルション、或いはこれら各種重合体のカルボキシ基などの官能基含有単量体による官能基変性重合体エマルションなどが挙げられる。特に、アクリル系樹脂エマルション、（ポリ）ウレタン系樹脂エマルション、スチレン系樹脂エマルションが好ましく選択される。光沢発現、印字濃度からエマルションラテックスの平均粒子径は０．０８μｍ以下が好ましく、より好ましくは０．００５〜０．０５μｍの範囲である。インクの定着性からエマルションラテックスはカチオン変性のものが好ましい。
【００８２】
高光沢を得るために、本発明は、最表層は湿潤状態にある間に加熱された鏡面ドラムに圧着する。好ましくは、圧着後、乾燥して、ドラムの鏡面を最表層用塗液層に写し取る、所謂キャスト法を採用する。より高平滑、高光沢の面を得るためにはエマルションラテックスのガラス転移温度は３０℃以下であることが好ましい。更に好ましい範囲は−５０℃〜１０℃、最も好ましい範囲は−３５℃〜０℃である。勿論、品質を阻害しない程度でその他のバインダー（例えば、水溶性樹脂バインダー）を併用してもよい。
最表層の微細顔料とラテックスバインダーの比率は、インク吸収性を阻害しなければ特に規定するものではないが、質量比で１００／１００〜１００／３の範囲が好ましく、インク吸収性と塗膜強度のバランスから１００／３０〜１００／１０がさらに好ましい。
【００８３】
本発明は、０．０１〜１μｍの微細顔料を使用、或いは０．０１〜１μｍの微細顔料とラテックスバインダーを使用することにより、光沢、印字濃度発現及びインク吸収速度のバランス調整が可能となり、細孔直径分布曲線におけるピークをほぼ０．００１〜０．２μｍ以下、つまり、塗膜にひび割れがない状態にすることで、画像の均一性を得ることが可能となる。
【００８４】
本発明の最表層には、カチオン性化合物を含有してもよい。カチオン性化合物としては、例えば１）ポリエチレンアミンやポリプロピレンポリアミンなどのポリアルキレンポリアミン類、またはその誘導体、２）第２級アミン基や第３級アミン基、第４級アンモニウム基を有するアクリル樹脂、３）ポリビニルアミン、ポリビニルアミジン、５員環アミジン類、４）ジシアンジアミド−ホルマリン重縮合物に代表されるジシアン系カチオン樹脂、５）ジシアンジアミド−ジエチレントリアミン重縮合物に代表されるポリアミン系カチオン樹脂、６）エポクロルヒドリン−ジメチルアミン付加重合物、７）ジメチルジアリルアンモニウムクロライド−ＳＯ２共重合物、８）ジアリルアミン−ＳＯ２共重合物、９）ジメチルジアリルアンモニウムクロライド重合物、１０）ビニルベンジルトリアリルアンモニウム塩の単独重合体又は共重合体、１１）アリルアミン塩の重合物、１２）ジアルキルアミノエチル（メタ）アクリレート４級塩重合物、１３）アクリルアミド−ジアリルアミン塩共重合物、１４）ポリ塩化アルミニウム、ポリ酢酸アルミニウム、ポリ乳酸アルミニウムなどのアルミニウム塩等の一般市販されるものが挙げられる。なお、カチオン性化合物の添加量としては、顔料１００質量部に対し、１〜３０質量部が好ましく、２〜１５質量部がより好ましい。
【００８５】
顔料としてシリカ系を使用する場合は、シリカとカチオン性化合物を混合し凝集させることによって得られたシリカ−カチオン性化合物凝集体粒子を０．０１〜１μｍ、好ましくは０．０１〜０．５μｍ、更に好ましくは０．０１〜０．２μｍに粉砕したシリカ−カチオン性化合物凝集体微粒子であることが望ましい。この場合カチオン性化合物は、前記記載のカチオン性化合物から適宜選択される。特にインク中の染料や顔料の定着性、分散性から１）５員環アミジン類、２）ポリ塩化アルミニウム、ポリ酢酸アルミニウム、ポリ乳酸アルミニウムなどのアルミニウム塩、３）ジアリルジメチルアンモニウムクロライドなどの第４級アンモニウム塩が好ましい。
【００８６】
最表層は、塗工後、鏡面ドラムに圧着され、好ましくは圧着した後、鏡面ドラムで乾燥して、鏡面を塗工層に写し取られる。鏡面ドラムから最表層層を剥離しやすくする為に、一般市販の離型剤、例えば、ステアリン酸アミド、ポリエチレンワックス、オレイン酸アンモニウムなどが最表層用塗液には適宜添加される。この中で、特にカチオン系離型剤が好ましい。離型剤の添加量は特に限定されるものではないが、一般的に顔料１００質量部に対して０．５〜１０質量部である。
【００８７】
最表層用塗液には、上記微細顔料、バインダー、カチオン性化合物、離型剤のほか、保存性改良剤、分散剤、増粘剤、消泡剤、着色剤、帯電防止剤、防腐剤等の各種助剤が適宜添加される。
【００８８】
最表層の塗布量は、０．１〜１０ｇ／ｍ２の範囲が好ましく、０．２〜５ｇ／ｍ２がより好ましく、０．５〜２ｇ／ｍ２がさらに好ましい。塗布量が少ないと、塗膜が薄くなり光による干渉色が生じやすく、一方、塗布量が多いと、インク吸収速度が著しく低下するおそれがある。
【００８９】
最表層を得るための塗工装置としては、ブレードコーター、エアーナイフコーター、ロールコーター、バーコーター、グラビアコーター、ロッドブレードコーターなども挙げられるが、図１に示すような鏡面ドラムとプレスロールとの接線の上部に塗料溜まりを形成して最表層を塗工後、湿潤状態であるうちに加熱した鏡面ドラムに圧着する方法が光沢向上に極めて大きな効果を示すため好ましい。
【００９０】
また、一つの装置で、記録層を塗工、乾燥後、引き続き、表面層を塗工することが好ましい。この方法を採用すると、一旦記録層を塗工したシートを巻き取ることがないので、巻き取りの際に、芯に近い部分と、表面に近い部分の間の圧力差による記録層状態変化を防ぐことができるので、製造の流れ方向で均質な記録層及び表面層が形成できる。
【００９１】
最表層は、塗工後、鏡面ドラムに圧着する。そのまま、鏡面ドラムで塗液を乾燥し、鏡面を最表面に写し取る、所謂キャスト法が最も効果が大きく、好ましい。この場合、ひび割れ制御や最表層の乾燥効率を考えると、加熱された鏡面ドラムの表面温度は８０〜１２０℃の範囲が好ましい。
また、鏡面ドラムで乾燥するのでなく、鏡面ドラムに圧着（ニップ）した後、後工程で乾燥を行っても構わない。後工程の乾燥方法としては、特に限定するものではなく、従来から公知の熱風乾燥、ガスヒーター乾燥、高周波乾燥、電気ヒーター乾燥、赤外線ヒーター乾燥、レーザー乾燥、電子線乾燥等の各種加熱乾燥方式が適宜使用される。このなかで、熱風乾燥がコストの面で有利であるため好ましく採用される。
なお、キャスト法においても、鏡面ドラムに圧着後、表面層の乾燥が不十分である場合は、後工程で乾燥するとよいし、鏡面ドラムに圧着、乾燥の際に、裏面から、赤外線などにより、乾燥を補助することも可能である。また、得られた記録体のカールを矯正するために、乾燥後に調湿エリアを設けてもよい。
【００９２】
本発明の最表層、記録層は透明性が高いほど印字濃度も高くなる傾向がある。最表層のヘイズ度（ＪＩＳ  Ｋ  ７１０５）は３０％以下、最表層と記録層のヘイズ度の和は５０％以下が好ましい。最表層のヘイズ度が１５％以下、最表層と記録層のヘイズ度の和は３０％以下がさらに好ましい。
【００９３】
本発明は、記録層に平均粒子径が０．０１〜１μｍの微細顔料を用いるので、細孔直径分布曲線におけるピークがほぼ０．２μｍ以下、つまり塗膜のひび割れのない記録層を設け、印字濃度、インク吸収速度、インク吸収容量のバランスを調整することで上記の要求を満たすことができる。また、増粘またはゲル化させて乾燥した記録層を有するので、その上に形成する最表層の光沢発現がしやすく、最表層の細孔直径分布曲線におけるピークがほぼ０．２μｍ以下、つまり塗膜のひび割れ制御も簡単に行うことが可能となる。
【００９４】
本第三発明は、基材上に記録層、最表層を設けるインクジェット記録体の製造方法において、連続する基材を供給する手段と、微細顔料と親水性バインダーを含有する記録層用塗液を塗布する手段と、記録層用塗液を増粘またはゲル化させる手段と、記録層用塗液を減率乾燥速度を示すまで乾燥する手段と、形成された記録層上に微細顔料を含有する最表層用塗液を塗布する手段と、最表層が湿潤状態にある間に加熱された鏡面ドラムに圧着する手段を有するインクジェット記録体の製造装置を用いて製造するインクジェット記録体の製造方法である。
【００９５】
すなわち、基材を供給する工程（例えば、抄紙機や塗工機等から繰り出したり、アンワインダーにより巻き取り状態の基材を繰り出したりする手段）と、微細顔料と親水性バインダーを含有する記録層用塗液を塗布する工程（例えば、記録層用塗液を塗工機により塗布する手段）と、記録層用塗液を増粘またはゲル化させる工程（例えば、架橋剤を塗布する手段、電子線を照射する手段、又は冷却する手段）と、記録層用塗液を減率乾燥速度を示すまで乾燥する工程（例えば、熱風乾燥などの乾燥手段）と、形成された記録層上に微細顔料を含有する最表層用塗液を塗布する工程（例えば、最表層用塗液を塗工機により塗布する手段）と、最表層が湿潤状態にある間に加熱された鏡面ドラムに圧着する工程（例えば、公知のキャストドラムや図１に示すような塗工と鏡面ドラムに圧着が同時に行える塗工手段）を有する装置を用い、連続して製造する方法である。鏡面ドラムに圧着後には、鏡面ドラムから剥離する工程と、必要により、巻き取り状に巻き取る工程を有する。
各手段の間に巻き取り状に巻き取ったりすることなく、続けて製造される、すなわち、一つの装置で製造されるので、流れ方向での品質のバラツキが無くなるばかり、光沢感の高いものが得られる。
【００９６】
このようにして製造されたインクジェット記録体は、記録面側にカールがしやすいため、裏面にカール防止層を形成することが好ましい。カール防止層は、上記製造方法の任意の場所で形成することができるが、最表層の鏡面ドラムへの圧着や、その後の乾燥を考慮すると、最表層形成後に裏面にカール防止層を形成することが好ましい。カール防止層は、樹脂層、樹脂と顔料を含む層をコーティングにより設けるとよい。中でも、ポリオレフィン（ポリエチレン、ポリプロピレンなど）、ポリエステル（ポリエチレンテレフタレート等）などの熱可塑性樹脂をラミネートすることが好ましい。これによりカールが改善でき、得られたインクジェット記録体の搬送性も改良され、記録体の質感も写真用印画紙に近づけることができる。なお、ラミネートに使用する熱可塑性樹脂中には、顔料や染料などを配合してもよい。
【００９７】
「インク」）
本発明のインクジェット記録方法で使用されるインクとしては、像を形成するための色素と該色素を溶解または分散するための液媒体を必須成分とし、必要に応じて各種分散剤、界面活性剤、粘度調整剤、比抵抗調整剤、ｐＨ調整剤、防かび剤、記録剤の溶解または分散安定化剤等を添加して調整される。
【００９８】
インクに使用される染料、顔料としては、直接染料、酸性染料、塩基性染料、反応性染料、食用色素、分散染料、油性染料及び各種顔料等が挙げられるが、従来公知のものを特に制限なく使用することができる。前記染料や顔料の含有量は、インクの溶媒成分の種類、インクに要求される特性などに依存して決定されるが、本発明に使用されるインクの場合も、従来のインク中におけるような配合、即ち、０．１〜２０質量％程度の使用で特に問題はない。
【００９９】
本発明で用いられるインクの溶媒としては、水及び水溶性の各種有機溶剤、例えば、メチルアルコール、エチルアルコール、ｎ−プロピルアルコール、イソプロピルアルコール、ｎ−ブチルアルコール、イソブチルアルコール等の炭素数１〜４のアルキルアルコール類、アセトン、ジアセトンアルコール等のケトンまたはケトンアルコール類、ポリエチレングリコール、ポリプロピレングリコール等のポリアルキレングリコール類、エチレングリコール、、ポロピレングリコール、ブチレングリコール、トリエチレングリコール、チオジグリコール、ヘキシレングリコール、ジエチレングリコール等のアルキレン基が２〜６個のアルキレングリコール類、ジメチルホルムアミド等のアミド類、テトラヒドロフラン等のエーテル類、グリセリン、エチレングリコールメチルエーテル、ジエチレングリコールメチル（エチル）エーテル、トリエチレングリコールモノメチルエーテル等の多価アルコールの低級アルキルエーテル類などが挙げられる。
【実施例】
【０１００】
以下に実施例を挙げて、本発明をより具体的に説明するが、勿論これらに限定されるものではない。また、例中の部及び％は特に断らない限り、水を除いた固形分であり、それぞれ質量部及び質量％を示す。
【０１０１】
［カチオン性シリカ微粒子Ａ］
平均粒子径１．０μｍの気相法シリカ（日本アエロジル社製、商品名：エアロジルＡ３００、平均１次粒子径：約０．００８μｍ）を用い、ホモミキサーにより分散した後、平均粒子径が０．０８μｍになるまで高速流衝突型ホモジナイザーで粉砕分散し、１０％の水分散液を調製した。前記１０％水分散液に５員環アミジン構造を有するカチオン性化合物（ハイモ社製、商品名：ＳＣ−７００、分子量：３０万）１０部を添加し、高速流衝突型ホモジナイザーで更に分散し、平均粒子径が０．１５μｍの１０％の水分散液を調製した。
【０１０２】
［カチオン性シリカ微粒子Ｂ］
上記カチオン性シリカ微粒子Ａの１０％水分散液を、更に高速流衝突型ホモジナイザーで分散して、平均粒子径が０．１μｍの１０％の水分散液を調製した。
【０１０３】
［カチオン性シリカ微粒子Ｃ］
（メソポーラスシリカの調整）
水６０ｇにテンプレートとしてエチレンオキサイド−プロピレンオキサイド共重合物（旭電化工業製、プルロニックＰ１２３）８ｇと２Ｎ塩酸水溶液２４０ｇを加えて３５℃で攪拌溶解させた。これに１，３，５−トリメチルベンゼン１．６ｇを攪拌しながら加えた。さらにテトラエトキシシラン１７ｇを攪拌しながら添加し、３５℃で２０時間攪拌し、９０℃で２４時間静置した。得られた複合体を濾過し、水洗後４８時間風乾し、シリカとテンプレートの複合体粉末を得た。得られた粉末を５００℃で６時間焼成しメソポーラスシリカを得た。
【０１０４】
（カチオン性シリカ微粒子の調製）
得られた粉末を用い、ホモミキサーにより分散した後、平均粒子径が０．１μｍになるまで高速流衝突型ホモジナイザーで粉砕分散し、１０％の水分散液を調製した。前記１０％水分散液に５員環アミジン構造を有するカチオン性化合物（ハイモ社製、商品名：ＳＣ−７００Ｍ、分子量：３万）１０部を添加し、高速流衝突型ホモジナイザーで更に分散し、平均粒子径が０．３μｍの１０％の水分散液を調製した。
【０１０５】
［カチオン性シリカ微粒子Ｄ］
（活性ケイ酸水溶液の調製）
ＳｉＯ２濃度３０重量％、ＳｉＯ２／Ｎａ２Ｏモル比３．１のケイ酸ソーダ溶液（トクヤマ社製、商品名：三号珪酸ソーダ）に蒸留水を混合し、ＳｉＯ２濃度４．０重量％の希ケイ酸ソーダ水溶液を調製した。この水溶液を、水素型陽イオン交換樹脂（三菱化学社製、商品名：ダイヤイオンＳＫ−１ＢＨ）が充填されたカラムに通じて活性ケイ酸水溶液を調製した。得られた活性ケイ酸水溶液中のＳｉＯ２濃度は４．０重量％、ｐＨは２．９であった。また、Ｎａ２Ｏ換算濃度は０．１重量％以下であった。
【０１０６】
（シード液の調製）
還流器、攪拌機、温度計を備えた５リットルのガラス製反応容器中で、５００ｇの蒸留水を１００℃に加温した。この熱水を１００℃に保ちながら、上記の活性ケイ酸水溶液を１．５ｇ／分の速度で合計４５０ｇ添加し、シード液を調製した。
【０１０７】
（シリカ微粒子分散液の調製）
上記のガラス製反応容器中で、９５０ｇの上記シード液に対しアンモニアを０．０１５モル添加し安定化させ、１００℃に加温した。このシード液に対して、上記の活性ケイ酸水溶液を１．５ｇ／分の速度で合計５５０ｇ添加した。活性ケイ酸の添加終了後、そのまま溶液を１００℃に保って９時間加熱還流を行い、シリカ微粒子分散液を得た。この分散液をエバポレーターにて濃縮し、１０％の水分散液を調製した。
【０１０８】
（カチオン性シリカ微粒子の調製）
前記１０％水分散液に５員環アミジン構造を有するカチオン性化合物（ハイモ社製、商品名：ＳＣ−７００Ｍ、分子量：３万）１０部を添加し、平均粒子径が０．５μｍになるまで高速流衝突型ホモジナイザーで粉砕分散し、１０％の水分散液を調製した。
【０１０９】
［アルミナ微粒子Ａ］
平均粒子径約３．０μｍの高純度アルミナ（住友化学工業社製、商品名：ＡＫＰ−Ｇ０１５、γ結晶酸化アルミナ、平均１次粒子径：約０．１μｍ）を用い、ホモミキサーにより分散した後、高速流衝突型ホモジナイザーで更に分散し、平均粒子径が０．２μｍになるまで液流衝突型ホモジナイザーで粉砕分散操作を繰り返し、１０％の水分散液を調製した。
【０１１０】
実施例１
［塗工液Ａ］
カチオン性シリカ微粒子Ａ１００部に、バインダーとしてポリビニルアルコール（クラレ社製、商品名：ＰＶＡ−２３５、重合度３５００、けん化度８８．５％）１８部、分散剤（東亜合成社製、商品名：アロンＳＤ−１０）０．０５部の混合水分散液（濃度：１５％）を調製した。
［塗工液Ｂ］
カチオン性シリカ微粒子Ｂ１００部に、バインダーとしてエマルション型アクリル樹脂ラテックス（平均粒子径：０．０３μｍ、Ｔｇ＝−２０℃）１５部、離型剤（オレイン酸アンモニウム）５部を混合した５％水溶液を調製した。
［インクジェット記録体の作製］
透気度７２秒の原紙（厚さ２３２μｍ、緊度０．９１ｇ／ｍ２）にホウ砂を１ｇ／ｍ２含有させた後、ホウ砂が塗布された面の上に、カチオン性シリカ微粒子とポリビニルアルコールを主成分とする塗工液Ａを塗工量が２０ｇ／ｍ２になるように塗工して、速やかに塗料をゲル化させた。この時の塗工層の表面温度は２５℃であった。
その後、１１０℃の熱風で塗工層を減率乾燥部まで乾燥させて、記録層を得た。この時の塗工層の表面温度は７０℃であった。
続いて、オンラインにて該記録層上に塗工液Ｂを塗工量が２ｇ／ｍ２になるように塗工し、湿潤状態である間に表面温度が９５℃の鏡面ドラムに圧着して乾燥、剥離させてインクジェット記録体を作製し、仕上げに裏面に高密度ポリエチレン樹脂（密度０．９５４ｇ／ｃｍ３、メルトインデックス２０ｇ／１０分）６５部と低密度ポリエチレン樹脂（密度０．９２４ｇ／ｃｍ３、メルトインデックス４ｇ／１０分）３５部からなるポリエチレンのラミネート層を設けた。
このようにして得られた、記録体の最表層の細孔ピークは０．０１８μｍであった。
【０１１１】
実施例２
記録層の乾燥後の表面温度を１１０℃にして、記録層を乾燥終点にした以外は実施例１と同様にしてインクジェット記録体を作製した。得られた最表層の細孔ピークは０．０２０μｍであった。
【０１１２】
実施例３
［インクジェット記録体の作製］
透気度３０秒の原紙（厚さ２１９μｍ、緊度０．８０ｇ／ｍ２）にホウ砂を１．５ｇ／ｍ２含有させた後、ホウ砂が塗布された面の上に、カチオン性シリカ微粒子とポリビニルアルコールを主成分とする塗工液Ａを塗工量が１６ｇ／ｍ２になるように塗工して、速やかに塗料をゲル化させた。この時の塗工層の表面温度は２５℃であった。
その後、１１０℃の熱風で塗工層を乾燥終点まで乾燥させて、記録層を得た。この時の塗工層の表面温度は１１０℃であった。
続いて、オンラインにて該記録層上に塗工液Ａを塗工量が１ｇ／ｍ２になるように塗工し、湿潤状態である間に表面温度が９５℃の鏡面ドラムに圧着して乾燥、剥離させてインクジェット記録体を作製した。得られた最表層の細孔ピークは０．０２３μｍであった。
【０１１３】
実施例４
［塗工液Ｃ］
カチオン性シリカ微粒子Ｄ１００部に、バインダーとしてポリビニルアルコール（クラレ社製、商品名：ＰＶＡ−１４０、重合度４０００、けん化度９８％）１８部、分散剤（東亜合成社製、商品名：アロンＳＤ−１０）０．０５部の混合水分散液（濃度：１５％）を調製した。
［塗工液Ｄ］
アルミナ微粒子Ａ１００部に、バインダーとしてエマルション型アクリル樹脂ラテックス（平均粒子径：０．０３μｍ、Ｔｇ＝−２０℃）１５部、離型剤（ステアリン酸アミド）５部を混合した５％水溶液を調製した。
［インクジェット記録体の作製］
透気度３８秒の原紙（厚さ１９３μｍ、緊度０．８８ｇ／ｍ２）にホウ砂を０．１ｇ／ｍ２含有させた後、ホウ砂が塗布された面の上に、カチオン性シリカ微粒子とポリビニルアルコールを主成分とする塗工液Ｃを塗工量が２０ｇ／ｍ２になるように塗工して、速やかに塗料をゲル化させた。この時の塗工層の表面温度は３０℃であった。
その後、１１０℃の熱風で塗工層を乾燥終点まで乾燥させて、記録層を得た。この時の塗工層の表面温度は１１０℃であった。
続いて、オンラインにて該記録層上に塗工液Ｄを塗工量が１ｇ／ｍ２になるように塗工し、湿潤状態である間に表面温度が９５℃の鏡面ドラムに圧着して乾燥、剥離させてインクジェット記録体を作製した。得られた最表層の細孔ピークは０．０２５μｍであった。
【０１１４】
実施例５
［インクジェット記録体の作製］
透気度６０秒の原紙（厚さ１９４μｍ、緊度０．９０ｇ／ｍ２）にホウ砂を０．５ｇ／ｍ２含有させた後、ホウ砂が塗布された面の上に、カチオン性シリカ微粒子とポリビニルアルコールを主成分とする塗工液Ａを塗工量が２０ｇ／ｍ２になるように塗工して、速やかに塗料をゲル化させた。この時の塗工層の表面温度は２５℃であった。
その後、１１０℃の熱風で塗工層を乾燥終点まで乾燥させて、記録層を得た。この時の塗工層の表面温度は１１０℃であった。
続いて、オンラインにて該記録層上に塗工液Ｄを塗工量が２ｇ／ｍ２になるように塗工し、湿潤状態である間に表面温度が９５℃の鏡面ドラムに圧着して乾燥、剥離させてインクジェット記録体を作製した。得られた最表層の細孔ピークは０．０２０μｍであった。
【０１１５】
実施例６
［塗工液Ｅ］
カチオン性シリカ微粒子Ｃ１００部に、バインダーとしてポリビニルアルコール（クラレ社製、商品名：ＰＶＡ−２３５、重合度３５００、けん化度８８．５％）２０部、分散剤（東亜合成社製、商品名：アロンＳＤ−１０）０．２部の混合水分散液（濃度：１５％）を調製した。
［インクジェット記録体の作製］
透気度４０２秒の原紙（厚さ１７０μｍ、緊度１．０８ｇ／ｍ２）にホウ砂を０．０５ｇ／ｍ２含有させた後、ホウ砂が塗布された面の上に、カチオン性シリカ微粒子とポリビニルアルコールを主成分とする塗工液Ｃを塗工量が１６ｇ／ｍ２になるように塗工して、速やかに塗料をゲル化させた。この時の塗工層の表面温度は４０℃であった。
その後、１１０℃の熱風で塗工層を乾燥終点まで乾燥させて、記録層を得た。この時の塗工層の表面温度は１１０℃であった。
続いて、該記録層上に塗工液Ｂを塗工量が２ｇ／ｍ２になるように塗工し、湿潤状態である間に表面温度が９５℃の鏡面ドラムに圧着して乾燥、剥離させてインクジェット記録体を作製した。得られた最表層の細孔ピークは０．０１８μｍであった。
【０１１６】
実施例７
［塗工液Ｆ］
市販沈降法シリカ（トクヤマ社製、商標：ファインシールＸ−３７、粒子径：約２．６μｍ）１００部を水に分散して、５員環アミジン構造を有するカチオン性化合物（ハイモ社製、商品名：ＳＣ−７００、分子量：３０万）１０部を添加し、、バインダーとしてポリビニルアルコール（クラレ社製、商品名：ＰＶＡ−２３５、重合度３５００、けん化度８８．５％）３０部、及び分散剤（東亜合成社製、商品名：アロンＳＤ−１０）０．２部を加えて、混合水分散液（濃度：２０％）を調製した。
［インクジェット記録体の作製］
透気度６０秒の原紙（厚さ１９４μｍ、緊度０．９０ｇ／ｍ２）の上に、シリカとポリビニルアルコールを主成分とする塗工液Ｆを塗工量が８ｇ／ｍ２になるように塗工して、原紙の上にあらかじめ記録層を設けた。この記録層を含めた原紙の透気度は５０秒であった。
この記録層の上にホウ砂を１ｇ／ｍ２含有させた後、実施例２と同じようにしてインクジェット記録体を作製した。得られた最表層の細孔ピークは０．０２０μｍであった。品質評価の結果を表１に示した。
【０１１７】
比較例１
［インクジェット記録体の作製］
透気度１９０００秒でコッブ法による吸水度が２ｇ／ｍ２のアート紙（厚さ１２０μｍ、緊度１．１５ｇ／ｍ２）にホウ砂を０．０５ｇ／ｍ２含有し、ホウ砂が塗布された面の上に、カチオン性シリカ微粒子とポリビニルアルコールを主成分とする塗工液Ａを塗工量が１６ｇ／ｍ２になるように塗工して、速やかに塗料をゲル化させた。この時の塗工層の表面温度は４０℃であった。
その後、１１０℃の熱風で塗工層を乾燥終点まで乾燥させて、記録層を得た。この時の塗工層の表面温度は１１０℃であった。
続いて、該記録層上に塗工液Ｂを塗工量が２ｇ／ｍ２になるように塗工し、湿潤状態である間に表面温度が９５℃の鏡面ドラムに圧着させたが、原紙の透気度が高いために塗工層中の水分が裏面から抜けず、ドラムに圧着させることはできなかった。このようにして得られたインクジェット記録体の最表層の細孔ピークは０．０１５μｍであった。品質評価の結果を表１に示した
【０１１８】
比較例２
［インクジェット記録体の作製］
透気度３８秒の原紙（厚さ１９３μｍ、緊度０．８８ｇ／ｍ２）にホウ砂を０．５ｇ／ｍ２含有させた後、ホウ砂が塗布された面の上に、シリカとポリビニルアルコールを主成分とする塗工液Ｆを塗工量が１６ｇ／ｍ２になるように塗工して、速やかに塗料をゲル化させた。この時の塗工層の表面温度は２５℃であった。
その後、１１０℃の熱風で塗工層を乾燥終点まで乾燥させて、記録層を得た。この時の塗工層の表面温度は１１０℃であった。
続いて、オンラインにて該記録層上に塗工液Ａを塗工量が１ｇ／ｍ２になるように塗工し、湿潤状態である間に表面温度が９５℃の鏡面ドラムに圧着して乾燥、剥離させてインクェット記録体を作製した。
比較例３
【０１１９】
［インクジェット記録体の作製］
実施例１において、最表層を塗工しないこと以外はすべて実施例１と同様にしてインクジェット記録体を作製した。得られた最表層の細孔ピークは０．０１５μｍであった。
【０１２０】
比較例４
［インクジェット記録体の作製］
実施例１において、記録層が減率乾燥部になってから（記録層の表面温度７０℃）ホウ砂を塗布したこと以外はすべて実施例１と同様にしてインクジェット記録体を作製したところ、記録層は減率乾燥部ではすでにひび割れており、ホウ砂を塗布しても改善の効果はなく、記録層を設けることはできなかった。
【０１２１】
比較例５
［インクジェット記録体の作製］
実施例１において、記録層が減率乾燥部になる前に（記録層の表面温度４０℃）最表層を塗布したこと以外はすべて実施例１と同様にしてインクジェット記録体を作製した。得られた最表層の細孔ピークは０．０２０μｍと１．００μｍの２つであった。品質評価の結果を表１に示した。
【０１２２】
比較例６
［インクジェット記録体の作製］
実施例１において、基材にホウ砂を含有しないこと以外はすべて実施例１と同様にしてインクジェット記録体を作製したが、ホウ砂による塗料のゲル化がないために塗膜はひび割れ、記録層を設けることはできなかった。
実施例８
［インクジェット記録体の作製］
実施例１において、透気度が３０秒、吸水度が１３０ｇ／ｍ２の原紙（厚さ２５５μｍ、緊度０．７５ｇ／ｍ２）を用いたこと以外はすべて実施例１と同様にしてインクジェット記録体を作製した。得られた最表層の細孔ピークは０．０１５μｍであった。品質評価の結果を表１に示した。
【０１２３】
［評価方法］
実施例１〜７および比較例１〜７で得られたインクジェット記録体の最表層の細孔分布ピーク、インク吸収性、画質、光沢は、以下に示す方法で評価した。また印字は、市販のインクジェットプリンターを用いた。（ＥＰＳＯＮ社製、商標：ＰＭ−９５０Ｃ、印字モード：ＰＭ写真用紙  きれいモード。）
【０１２４】
（細孔分布のピーク）
本発明の規定の細孔直径分布曲線におけるピークについて説明する。測定方法としては、支持体の影響を避けるために、塗工層をカッター等で剥がし取り測定に用いた。細孔分布は、マイクロメトリックス・ポアサイザー９３２０（島津製作所製）を用い、水銀圧入法により求めた。水銀圧入法による細孔直径の測定は、細孔の断面を円形と仮定して導かれた下記の式を使って計算した。
Ｒ＝−２γＣＯＳθ／Ｐ
ただし、式中でそれぞれＲ：細孔半径（２Ｒ＝細孔直径）、γ：水銀の表面張力、θ：接触角、Ｐ：圧力を示す。
水銀の表面張力は４８２．５３６ｄｙｎ／ｃｍとし、使用接触角は１３０°とし、水銀圧力の低圧部（０〜３０ｐｓｉａ、測定細孔半径：１８０〜３μｍ）と高圧部（０〜３０００１ｐｓｉａ、測定細孔半径：３〜０．００３μｍ）にて測定した。
細孔直径分布は、上記の原理を利用して、水銀に加える圧力を徐々に変化させ、その時に細孔内に進入した水銀の体積すなわち細孔容量Ｖを測定し、上記式に従って換算した細孔直径（２Ｒ）と細孔容積との関係を描き、この関係曲線の微分係数ｄＶ／ｄ（２Ｒ）を求めて縦軸とし、細孔直径２Ｒを横軸にすることで求められる。塗工層の細孔直径分布曲線は通常１〜数個のピークが認められる。
【０１２５】
（インク吸収性（印字斑））
記録体にグリーンベタ印字し、ベタ印字の斑があるかどうかを目視で観察し、以下の４段階で評価した。印字斑は、先に打ち込まれたインクが、完全にインクジェット記録体の塗工層に吸収されないうちに次のインクが飛来して表面で重なった場合に生じる現象であり、インク吸収速度が遅くなると、顕著に表れる。
◎：印字斑は、全く見られない。
○：印字斑は、多少あるが、実用上問題ないレベル。
△：印字斑が見られ、実用上問題あるレベル。
×：印字斑が多い。
【０１２６】
（画質（ドットの真円性））
ＩＳＯ−４００の画像（「高精細カラーディジタル標準画像データＩＳＯ／ＪＩＳ−ＳＣＩＤ」、ｐ１３、画像名称：果物かご）を印字し、画像の均一性（背景部）を目視で観察し、評価した。ドットが真円状であれば、ドットとドットが多く重なっている部分は極めて均一になるが、ドットが真円性からずれるほど、均一性に欠ける。
○：画像が均一で斑が見えない（ドットは真円で、エッジ部にギザギザは全く見られない）。
×：画像が不均一で、斑が見られる（ドットは真円性がなく、エッジ部がギザギザである）。
【０１２７】
（光沢感）
ＩＳＯ−４００の画像（「高精細カラーディジタル標準画像データＩＳＯ／ＪＩＳ−ＳＣＩＤ」、ｐ１３、画像名称：果物かご）を印字し、印字部に対して横の角度から目視し、以下の４段階で評価した。
◎：銀塩写真と同レベルの光沢感がある。
○：銀塩写真よりやや劣るレベルの光沢感がある。
△：コックリングが若干発生し、光沢感がやや劣るが。
×：一般市販の光沢インクジェット記録体同等か以下である。
××：光沢はなくマット調。
【０１２８】
【表１】
2005186604.tif 000002
【０１２９】
実施例９
［塗工液Ｇ］
カチオン性シリカ分散液Ａ１００部に、バインダー兼ゲル化剤として降温により増粘ゲル化する感温性ポリマー（ＡＬＢ−８．０１、感温点１５℃、ガラス転移温度９０℃、旭化成製）２０部を添加して、濃度１２％の塗工液Ｇを調製した。
［塗工液Ｈ］
カチオン性コロイダルシリカ（スノーテックスＡＫ、日産化学製）１００部とポリビニルアルコール（クラレ社製、商品名：ＰＶＡ−２３５、重合度３５００、けん化度８８．５％）５部、離型剤としてステアリン酸アミド２部を配合して濃度１５％のキャスト塗工液を調製した。
［インクジェット記録体の作製］
透気度６０秒の原紙（厚さ１９４μｍ、緊度０．９０ｇ／ｍ２）の上に、シリカとポリビニルアルコールを主成分とする塗工液Ｆを塗工量が１０ｇ／ｍ２になるように塗工して、原紙の上にあらかじめ記録層を設けた。この記録層を含めた原紙の透気度は４３秒であった。
この記録層上に、塗工液Ｇを５ｇ／ｍ２になるように塗工し、続いて冷風機を用いて温度が１０℃になるまで冷却し、該塗工液をゲル化させた後に乾燥した。続いて塗工液Ｈを塗工量が１ｇ／ｍ２になるように塗工して、湿潤状態にある間に、表面温度９０℃の鏡面ドラムに圧接、乾燥して仕上げ、インクジェット記録用紙を得た。
【０１３０】
比較例７
実施例９において、塗工液Ｇを塗工した後、冷却することなく、乾燥し、次いで、続いて塗工液Ｈを塗工量が１ｇ／ｍ２になるように塗工して、湿潤状態にある間に、表面温度９０℃の鏡面ドラムに圧接、乾燥して仕上げ、インクジェット記録用紙を得た。
【０１３１】
［評価方法］
実施例９および比較例７で得られたインクジェット記録体の最表層の細孔分布ピーク、インク吸収性、画質、光沢は、以下に示す方法で評価した。また印字は、市販のインクジェットプリンターを用いた。（ＥＰＳＯＮ社製、商標：ＰＭ−９５０Ｃ、印字モード：ＰＭ写真用紙  きれいモード。）
【０１３２】
【表２】
2005186604.tif 000003
【０１３３】
表１および表２から明らかなように、本発明で得られたインクジェット記録体は、光沢に優れ、インク吸収性が良好で、画質は画像記録層（記録層および最表層）にひび割れがなく、ドットの真円性が高いため、極めて良好である。
【産業上の利用可能性】
【０１３４】
本発明のインクジェット記録体の製造方法は、写真画質を狙ったインク吐出の早い染料系や顔料系インクジェットプリンターに最適なインクジェット記録体を提供することができる。
【図面の簡単な説明】
【０１３５】
【図１】最表層を塗工する工程の一例を説明する図である。
【符号の説明】
【０１３６】
１：インクジェット記録体
２：基材
３：記録層
４：最表層用塗液
５：鏡面ロール
６：プレスロール
７：塗布液層
８：最表層
９：乾燥装置
【図１】
2005186604.tif 000004